(57)【要約】【課題】特にホール注入層とホール輸送間におけるバンク材料残渣による発光効率の低下を防止することで、優れた発光特性の発揮を期待することのできる有機ＥＬ素子を提供する。【解決手段】基板１０の片面に、陽極２形成後、ホール注入層４形成前にバンク５を形成する。ホール注入層４上にホール輸送層６Ａ、発光層６Ｂ、陰極８を順次積層して有機ＥＬ素子１を構成する。ホール注入層４は所定の成膜条件で成膜した膜厚２ｎｍ以上の酸化タングステン層とし、かつ、その電子状態において、価電子帯で最も低い結合エネルギーよりも１．８〜３．６ｅＶ低い結合エネルギーの範囲内に占有準位を存在させる。これにより、陽極２とホール注入層４の間、およびホール注入層４とホール輸送層６Ａの間のホール注入障壁を低減する。【選択図】図１
2012174712.tif 000002
【特許請求の範囲】
【請求項１】
陽極と、
前記陽極上の発光領域を規定するように、前記陽極と接触して設けられた隔壁と、
前記陽極上の発光領域と、当該発光領域に対応する隔壁の少なくとも一部とに接触するように設けられた、酸化タングステンを含む酸化タングステン層と、
前記酸化タングステン層と接触して設けられた、有機材料を含む層と、
前記有機材料を含む層に対して前記陽極と異なる側に設けられた陰極と、を有し、
前記酸化タングステン層は、その電子状態において、価電子帯で最も低い結合エネルギーより１．８〜３．６ｅＶ低い結合エネルギー領域内に占有準位を有し、その膜厚が２ｎｍ以上である、
有機発光素子。
【請求項２】
前記隔壁材料の残渣量が、前記陽極と前記酸化タングステン層の間よりも前記酸化タングステン層と前記陰極の間において少ない、
請求項１に記載の有機発光素子。
【請求項３】
前記酸化タングステン層がホール注入層であり、
前記有機材料を含む層が機能層である
請求項１または２に記載の有機発光素子。
【請求項４】
前記ホール注入層と前記陽極との界面において、前記占有準位の結合エネルギーと前記陽極のフェルミレベルの差が±０．３ｅＶ以内である
請求項３に記載の有機発光素子。
【請求項５】
前記ホール注入層は、結合エネルギーと光電子強度あるいはその規格化強度との関係を表すＵＰＳスペクトルにおいて、価電子帯で最も低い結合エネルギーより１．８〜３．６ｅＶ低い結合エネルギー領域内に、隆起した形状を有する
請求項３に記載の有機発光素子。
【請求項６】
前記ホール注入層は、結合エネルギーと光電子強度あるいはその規格化強度との関係を表すＸＰＳスペクトルにおいて、価電子帯で最も低い結合エネルギーより１．８〜３．６ｅＶ低い結合エネルギー領域内に、隆起した形状を有する
請求項３〜５のいずれか一項に記載の有機発光素子。
【請求項７】
前記ホール注入層は、結合エネルギーと光電子強度あるいはその規格化強度との関係を表すＵＰＳスペクトルの微分スペクトルにおいて、価電子帯で最も低い結合エネルギーより２．０〜３．２ｅＶ低い結合エネルギー領域に渡り、指数関数とは異なる関数として表される形状を有する
請求項３〜６のいずれか一項に記載の有機発光素子。
【請求項８】
前記ホール注入層が前記占有準位を有することによって、前記ホール注入層と前記機能層との界面において、前記占有準位の結合エネルギーが前記機能層の最高被占軌道の結合エネルギーの近傍に位置づけられる
請求項３〜７のいずれか一項に記載の有機発光素子。
【請求項９】
前記ホール注入層と前記機能層との界面において、前記占有準位の結合エネルギーと前記機能層の最高被占軌道の結合エネルギーの差が±０．３ｅＶ以内である
請求項３〜８のいずれか一項に記載の有機発光素子
【請求項１０】
前記酸化タングステン層には、
取り得る最大価数の６価及び最大価数より低い５価のタングステン原子が含まれるとともに、ナノメートルオーダーの粒径を有する酸化タングステン結晶が含まれている
請求項１記載の有機発光素子。
【請求項１１】
前記５価のタングステン原子数と、前記６価のタングステン原子数の比Ｗ５＋／Ｗ６＋が３．２％以上である
請求項１０記載の有機発光素子。
【請求項１２】
前記Ｗ５＋／Ｗ６＋が３．２％以上７．４％以下である
請求項１０に記載の有機発光素子。
【請求項１３】
前記酸化タングステン層の硬Ｘ線光電子分光スペクトルにおいて、６価のタングステン原子の４ｆ７／２準位に対応した第１成分と、当該第１成分よりも低い結合エネルギー領域に第２成分が存在する
請求項１０に記載の有機発光素子。
【請求項１４】
前記第２成分は、前記第１成分のピークトップの結合エネルギーよりも０．３〜１．８Ｖ低い結合エネルギー領域に存在する
請求項１３に記載の有機発光素子。
【請求項１５】
前記第２成分の面積強度は、前記第１成分の面積強度に対して、３．２〜７．４％である
請求項１３または１４に記載の有機発光素子。
【請求項１６】
前記酸化タングステン層は、前記５価のタングステン原子の存在により、その電子状態において、価電子帯で最も低い結合エネルギーより１．８〜３．６ｅＶ低い結合エネルギー領域内に占有準位を有している
請求項１０〜１５のいずれか一項に記載の有機発光素子。
【請求項１７】
前記酸化タングステン層は、粒径が３〜１０ナノメートルの大きさである前記酸化タングステン結晶を複数個含む
請求項１０〜１６のいずれか一項に記載の有機発光素子。
【請求項１８】
前記酸化タングステン層は、透過型電子顕微鏡観察による格子像において、１．８５〜５．５５Åの間隔で規則的に配列した線状構造を有している
請求項１０〜１７のいずれか一項に記載の有機発光素子。
【請求項１９】
前記格子像の２次元フーリエ変換像において、当該２次元フーリエ変換像の中心点を中心とした同心円状の明部が現れる
請求項１８に記載の有機発光素子。
【請求項２０】
前記中心点からの距離と、前記距離における前記２次元フーリエ変換像の輝度を規格化した数値である規格化輝度との関係を表すプロットにおいて、前記規格化輝度のピークが、中心点以外に１つ以上現れる
請求項１９に記載の有機発光素子。
【請求項２１】
前記プロットにおける前記中心点から最も近くに現れる前記規格化輝度のピークトップの位置に対応する前記距離と、前記規格化輝度のピークの立ち上がり位置に対応する前記距離との差をピーク幅とし、
前記ピークトップの位置に対応する前記距離を１００としたときの前記ピーク幅が２２よりも小さい
請求項２０に記載の有機発光素子。
【請求項２２】
前記機能層は、アミン系材料を含む、
請求項１〜２１のいずれか一項に記載の有機発光素子。
【請求項２３】
前記機能層は、ホールを輸送するホール輸送層、注入されたホールと電子とが再結合することにより発光する発光層、光学特性の調整または電子ブロックの用途に用いられるバッファ層の少なくともいずれかである
請求項１〜２２のいずれか一項に記載の有機発光素子。
【請求項２４】
前記占有準位は、価電子帯で最も低い結合エネルギーより２．０〜３．２ｅＶ低い結合エネルギー領域内に存在している
請求項１〜２３のいずれか一項に記載の有機発光素子。
【請求項２５】
前記酸化タングステン層は、少なくとも前記陽極の上面に接触して設けられている
請求項１〜２４のいずれか一項に記載の有機発光素子。
【請求項２６】
前記酸化タングステン層は、前記陽極の上面と接触しつつ、前記発光部に対応する隔壁の側面の一部以上の表面を覆うように設けられている
請求項１〜２４のいずれか一項に記載の有機発光素子。
【請求項２７】
請求項１〜２４のいずれか一項に記載の有機発光素子を備える表示装置。
【請求項２８】
請求項１〜２４のいずれか一項に記載の有機発光素子を備える発光装置。
【請求項２９】
陽極を準備する第１工程と、
前記陽極に対して樹脂材料を塗布して樹脂材料膜を形成し、当該樹脂材料膜をパターニングして前記陽極の表面部を部分的に開放することで、隔壁を形成する第２工程と、
前記陽極の前記開放された前記表面部と前記隔壁の表面部に囲まれる領域に対して酸化タングステン層を成膜する工程であって、アルゴンガスと酸素ガスにより構成されたガスをスパッタ装置のチャンバー内のガスとして用い、前記ガスの全圧が２．７Ｐａ超７．０Ｐａ以下であり、かつ、酸素ガス分圧の全圧に対する比が５０％以上７０％以下であって、さらにターゲット単位面積当たりの投入電力密度が１Ｗ／ｃｍ２以上２．８Ｗ／ｃｍ２以下となる成膜条件下で、その膜厚が２ｎｍ以上となるように前記酸化タングステン層を成膜する第３工程と、
前記成膜された酸化タングステン層に対して、有機材料を含む機能層を形成する第４工程と、
前記機能層の上方に、陰極を形成する第４工程と、
を有する有機発光素子の製造方法。
【請求項３０】
前記第３工程は、前記酸化タングステン層を、ＵＰＳスペクトルが、価電子帯で最も低い結合エネルギーより１．８〜３．６ｅＶ低い結合エネルギー領域内に、隆起した形状を有するように成膜する
請求項２９に記載の有機発光素子の製造方法。
【請求項３１】
前記第３工程は、ＵＰＳスペクトルの微分スペクトルが、価電子帯で最も低い結合エネルギーより２．０〜３．２ｅＶ低い結合エネルギー領域に渡り、指数関数とは異なる関数として表される形状を有するように前記酸化タングステン層を成膜する
請求項２９に記載の有機発光素子の製造方法。
【請求項３２】
前記第３工程は、前記全圧を前記投入電力密度で割った値である全圧／投入電力密度が、０．７Ｐａ・ｃｍ２／Ｗよりも大きい
請求項２９に記載の有機発光素子の製造方法。
【請求項３３】
前記第３工程は、前記全圧／投入電力密度が３．２Ｐａ・ｃｍ２／Ｗよりも小さい
請求項３２に記載の有機発光素子の製造方法。
【請求項３４】
前記第２工程で前記隔壁を形成した後に前記第３工程及び第４工程を順次経ることによって
前記酸化タングステン層及び前記機能層の間における前記樹脂材料膜の残渣量を、前記陽極及び前記酸化タングステン層の間における前記樹脂材料膜の残渣量よりも少なくする
請求項２９に記載の有機発光素子の製造方法。
【発明の詳細な説明】
【技術分野】
【０００１】
本発明は、電気的発光素子である有機電界発光素子（有機発光素子とも言う。以下、「有機ＥＬ素子」と称する）に関し、特に、低輝度から光源用途等の高輝度まで幅広い輝度範囲にわたり、有機ＥＬ素子を低電力で駆動するための技術に関する。
【背景技術】
【０００２】
近年、有機半導体を用いた各種機能素子の研究開発が進められている。
代表的な機能素子として、有機ＥＬ素子がある。有機ＥＬ素子は電流駆動型の発光素子であり、陽極および陰極とからなる一対の電極対の間に、有機材料を含んでなる機能層を設けた構成を有する。機能層には、発光層、バッファ層等が含まれる。機能層と陽極との間には、ホールを注入するためのホール注入層が配設されることがある。なお、複数の有機ＥＬ素子を基板上にマトリクス等のパターンで配置して有機ＥＬパネルを作製する場合には、有機ＥＬ素子毎、或いは所定の配列毎の有機ＥＬ素子を区画するように、絶縁材料からなる隔壁（バンク）を形成する。
【０００３】
有機ＥＬ素子の駆動には、前記一対の電極対間に電圧を印加し、陽極から機能層に注入されるホールと、陰極から機能層に注入される電子との再結合によって発生する、電界発光現象を利用する。自己発光を行うため視認性が高く、かつ、完全固体素子であるため耐衝撃性に優れるなどの特徴を有することから、各種表示装置における発光素子や光源としての利用が注目されている。
【０００４】
有機ＥＬ素子は、使用する機能層材料の種類によって大きく２つの型に分類される。第一に、主として有機低分子材料を機能層材料とし、これを蒸着法などの真空プロセスで成膜してなる蒸着型有機ＥＬ素子である。第二に、有機高分子材料や薄膜形成性の良い有機低分子材料を機能層材料とし、これをインクジェット法やグラビア印刷法等のウェットプロセスで成膜してなる塗布型有機ＥＬ素子である。
【０００５】
これまでは、発光材料の発光効率が高いことや駆動寿命が長い等の理由により、蒸着型有機ＥＬ素子の開発が先行しており（例えば、特許文献１、２参照）、すでに携帯電話用ディスプレイや小型テレビなどで実用化が始まっている。
【０００６】
蒸着型有機ＥＬ素子は、小型の有機ＥＬパネル用途には好適であるが、例えば１００インチ級のフルカラー大型有機ＥＬパネルに適用することは必ずしも容易でない。その要因は製造技術にある。蒸着型有機ＥＬ素子を用いて有機ＥＬパネルを製造する場合、一般に発光層を色ごと（例えばＲ、Ｇ、Ｂ）に分けて成膜する際にはマスク蒸着法が用いられる。しかし、パネルが大面積になると、マスクとガラス基板の熱膨張係数の違い等により、マスクの位置合わせ精度を保つことが困難になるため、正常なディスプレイを作製することは必ずしも容易ではない。これらを克服するために、白色の発光層を全面に使用し、ＲＧＢのカラーフィルタを設けて塗り分けを回避する方法があるが、この場合は取り出せる光が発光量の１／３になるため、原理的に消費電力が増大するという欠点がある。
【０００７】
そこで、この有機ＥＬパネルの大型化については、塗布型有機ＥＬ素子を用いて実現しようという試みが始まっている。前述したように、塗布型有機ＥＬ素子では、機能層をウェットプロセスによって作製する。このプロセスでは機能層を所定位置に塗り分ける際の位置精度が基本的に基板サイズに依存しないため、大型化に対する技術的障壁が低いというメリットがある。
【０００８】
一方、有機ＥＬ素子の発光効率を向上させる研究開発も盛んに行われている。有機ＥＬ素子を効率よく、低消費電力かつ高輝度で発光させるためには、電極から機能層へキャリア（ホールおよび電子）を効率よく注入することが重要である。一般にキャリアを効率よく注入するためには、それぞれの電極と機能層との間に、注入の際のエネルギー障壁（注入障壁）を低くするための注入層を設けるのが有効である。このうちホール注入層としては、銅フタロシアニン（ＣｕＰｃ）等の有機低分子の蒸着膜や、ＰＥＤＯＴ：ＰＳＳ等の有機高分子溶液からなる塗布膜、或いは酸化モリブデン等の無機物の蒸着膜・スパッタ膜等が用いられている。中でも酸化モリブデンを用いた有機ＥＬ素子においては、ホール注入効率の改善や寿命の改善が報告されている（例えば、特許文献３参照）。ホール注入層は、ＩＴＯ、ＩＺＯ等の透明導電膜、或いはアルミニウム等の金属膜、或いはこれらの積層からなる、陽極の表面上に形成される。
【先行技術文献】
【特許文献】
【０００９】
【特許文献１】特許３３６９６１５号公報
【特許文献２】特許３７８９９９１号公報
【特許文献３】特開２００５−２０３３３９号公報
【非特許文献】
【００１０】
【非特許文献１】Ｔｈ．  Ｋｕｇｌｅｒ  ｅｔ  ａｌ．、  Ｃｈｅｍｉｃａｌ  Ｐｈｙｓｉｃｓ  Ｌｅｔｔｅｒｓ  ３１０、  ３９１ (１９９９)．
【非特許文献２】Ｊｉｎｇｚｅ  Ｌｉ  ｅｔ  ａｌ．、  Ｓｙｎｔｈｅｔｉｃ  Ｍｅｔａｌｓ  １５１、  １４１（２００５）．
【非特許文献３】渡邊寛己  他、  有機ＥＬ討論会第７回例会予稿集  １７（２００８）．
【非特許文献４】Ｈｙｕｎｂｏｋ  Ｌｅｅ  ｅｔ  ａｌ．、  Ａｐｐｌｉｅｄ  Ｐｈｙｓｉｃｓ  Ｌｅｔｔｅｒｓ  ９３、  ０４３３０８（２００８）．
【非特許文献５】中山泰生  他、  有機ＥＬ討論会第７回例会予稿集  ５（２００８）．
【非特許文献６】Ｋａｎａｍｅ  Ｋａｎａｉ  ｅｔ  ａｌ．、  Ｏｒｇａｎｉｃ  Ｅｌｅｃｔｒｏｎｉｃｓ  １１、  １８８（２０１０）．
【非特許文献７】Ｉ．  Ｎ．  Ｙａｋｏｖｋｉｎ  ｅｔ  ａｌ．、  Ｓｕｒｆａｃｅ  Ｓｃｉｅｎｃｅ  ６０１、  １４８１（２００７）．
【発明の概要】
【発明が解決しようとする課題】
【００１１】
しかしながら、上記した利点を有する有機ＥＬ素子を製造する場合でも、課題が存在する。
すなわち、有機ＥＬパネル等を作製する場合、基板上に陽極、ホール注入層を順次形成した後、隔壁材料を塗布し、これをパターニングして所定パターンの隔壁を作製する。その後、隔壁に区画された領域ホール輸送層、発光層等を順次形成する。このとき、ホール注入層とホール輸送層の間に、隔壁材料をパターニングした際に残渣が残留する場合がある。この残渣が駆動時のホールの移動を阻害するため、発光層における発光効率を低下させる原因となる。
【００１２】
この課題は、有機ＥＬ素子及びこれを用いた有機ＥＬパネルの発光効率を向上させる上で改善が望まれる。
本発明は以上の課題に鑑みてなされたものであって、特にホール注入層とホール輸送間におけるバンク材料残渣による発光効率の低下を防止することで、優れた発光特性の発揮を期待することのできる有機ＥＬ素子の提供を目的とする。
【課題を解決するための手段】
【００１３】
上記課題を解決するために、本発明の一態様は、陽極と、前記発光部における陽極部分を規定するように、前記陽極と接触して設けられた隔壁と、前記発光部における陽極部分と接触し、且つ、当該陽極部分を覆うように、前記発光部に対応する前記隔壁の一部以上の表面部と接触して設けられた酸化タングステン層と、前記酸化タングステン層と接触して設けられた、有機材料を含む層と、前記有機材料を含む層に対して前記陽極と異なる側に設けられた陰極と、を有し、前記酸化タングステン層は、その電子状態において、価電子帯で最も低い結合エネルギーより１．８〜３．６ｅＶ低い結合エネルギー領域内に占有準位を有し、その膜厚が２ｎｍ以上である構成とした。
【発明の効果】
【００１４】
本発明の一態様の有機ＥＬ素子では、ホール注入層が、酸化タングステンを含む２ｎｍ以上の膜厚の層として構成されている。このホール注入層は、その電子状態において、価電子帯で最も低い結合エネルギーより１．８〜３．６ｅＶ低い結合エネルギー領域内に占有準位を有する。本発明の一態様の有機ＥＬ素子では、このホール注入層の前記占有準位を利用し、陽極のフェルミレベルとホール注入層の前記占有準位との間、およびホール注入層の前記占有準位と機能層の最高被占軌道（ＨＯＭＯ）との間の各ホール注入障壁を極めて小さく抑えることができる。その結果、本発明の一態様の有機ＥＬ素子は、ホール注入効率が高く、低電圧で駆動できるとともに、優れた発光効率の発揮を期待することができる。
【００１５】
また、本発明の一態様の有機ＥＬ素子は、陽極の表面状態を特に厳密に調整・維持しなくても、通常の製造工程において、陽極とホール注入層との間のホール注入障壁を安定して小さく抑えることができる。したがって、安定した性能の有機ＥＬ素子を作製するために陽極の表面状態を高度に制御する必要がなく、比較的低コストで大型有機ＥＬパネルの製造が容易であり、実現性に優れている。
【００１６】
このように、本発明の一態様の有機ＥＬ素子では、陽極とホール注入層との間のホール注入障壁が極めて小さく、いわゆるショットキーオーミック接続が形成される。陽極とホール注入層間は、このショットキーオーミック接続によるホールの流れが支配的となるため、この間に隔壁の残渣が存在しても、それほどホール注入効率に影響がない。本発明ではこの点を利用し、陽極形成後、ホール注入層を形成する前に隔壁を形成することにより、隔壁材料の残渣を主に陽極とホール注入層の間に残留させ、ホール注入層と陰極との間には極力残留させないようにして良好なホール注入効率を維持し、優れた発光効率の発揮を期待できるようにしたものである。
【図面の簡単な説明】
【００１７】
【図１】実施の形態１に係る有機ＥＬ素子の構成を示す模式的な断面図である。
【図２】実施の形態１に係る有機ＥＬ素子１の製造方法を説明する工程図である。
【図３】実施の形態１に係る有機ＥＬ素子１の製造方法を説明する工程図である。
【図４】ホールオンリー素子の構成を示す模式的な断面図である。
【図５】ホール注入層の成膜条件に対するホールオンリー素子の駆動電圧の依存性を示すグラフである。
【図６】ホールオンリー素子の印加電圧と電流密度の関係曲線を示すデバイス特性図である。
【図７】有機ＥＬ素子の印加電圧と電流密度の関係曲線を示すデバイス特性図である。
【図８】有機ＥＬ素子の電流密度と発光強度の関係曲線を示すデバイス特性図である。
【図９】光電子分光測定用のサンプルの構成を示す模式的な断面図である。
【図１０】酸化タングステン層のＵＰＳスペクトルを示す図である。
【図１１】酸化タングステン層のＵＰＳスペクトルを示す図である。
【図１２】図１１のＵＰＳスペクトルの微分曲線を示す図である。
【図１３】大気曝露した酸化タングステン層のＵＰＳスペクトルを示す図である。
【図１４】本発明の酸化タングステン層のＵＰＳスペクトルおよびＸＰＳスペクトルを併せて示す図である。
【図１５】本発明の酸化タングステン層とα−ＮＰＤ層の界面エネルギーダイアグラムである。
【図１６】ホール注入層と機能層の注入サイトの効果を説明するための図である。
【図１７】成膜条件Ｃの酸化タングステン層とα−ＮＰＤ層の界面エネルギーダイアグラムである。
【図１８】純水洗浄したＩＺＯ陽極と機能層の界面エネルギーダイアグラムである。
【図１９】純水洗浄後ドライエッチング処理したＩＺＯ陽極と機能層の界面エネルギーダイアグラムである。
【図２０】ＩＰＡ洗浄したＩＴＯ陽極と機能層の界面エネルギーダイアグラムである。
【図２１】ＩＰＡ洗浄後酸素プラズマ処理したＩＴＯ陽極と機能層の界面エネルギーダイアグラムである。
【図２２】純水洗浄したＩＺＯ陽極と本発明のホール注入層の界面エネルギーダイアグラムである。
【図２３】純水洗浄後ドライエッチング処理したＩＺＯ陽極と本発明のホール注入層の界面エネルギーダイアグラムである。
【図２４】ＩＰＡ洗浄したＩＴＯ陽極と本発明のホール注入層の界面エネルギーダイアグラムである。
【図２５】ＩＰＡ洗浄後酸素プラズマ処理したＩＴＯ陽極と本発明のホール注入層の界面エネルギーダイアグラムである。
【図２６】アルミニウム陽極と本発明のホール注入層の界面エネルギーダイアグラムである。
【図２７】隔壁残渣の影響確認試験に用いるサンプルの構成を示す模式的な断面図である。
【図２８】隔壁残渣の影響確認試験で測定した、電圧と効率の特性と、寿命特性を示すグラフである。
【図２９】従来の有機ＥＬ素子１Ｘの製造方法を説明する工程図である。
【図３０】従来の有機ＥＬ素子１Ｘの構成を示す模式的な断面図である。
【図３１】実施の形態２に係る有機ＥＬ素子の構成を示す模式的な断面図である。
【図３２】ホールオンリー素子の構成を示す模式的な断面図である。
【図３３】ホールオンリー素子の印加電圧と電流密度の関係曲線を示すデバイス特性図である。
【図３４】有機ＥＬ素子の印加電圧と電流密度の関係曲線を示すデバイス特性図である。
【図３５】酸化タングステン層のＨＸＰＳ測定によるＷ５ｐ３／２、Ｗ４ｆ５／２、Ｗ４ｆ７／２に帰属されるスペクトルを示す図である。
【図３６】図３５に示すサンプルαに係るピークフィッティング解析結果を示す図（ａ）と、サンプルεに係るピークフィッティング解析結果を示す図（ｂ）である。
【図３７】酸化タングステン層のＵＰＳスペクトルを示す図である。
【図３８】三酸化タングステン結晶の構造を説明するための図である。
【図３９】酸化タングステン層の断面ＴＥＭ写真である。
【図４０】図３９に示すＴＥＭ写真の２次元フーリエ変換像を示す図である。
【図４１】図４０に示す２次元フーリエ変換像から輝度変化プロットを作成する過程を説明する図である。
【図４２】サンプルα、β、γにおける２次元フーリエ変換像と輝度変化プロットを示す図である。
【図４３】サンプルδ、εにおける２次元フーリエ変換像と輝度変化プロットを示す図である。
【図４４】サンプルα、εの輝度変化プロット（（ａ）、（ｂ））と、各輝度変化プロットにおける中心点から最も近くに現れるピーク付近の拡大図（（ａ１）、（ｂ１））と、（ａ１）および（ｂ１）の各輝度変化プロットの１次微分を示す図（（ａ２）、（ｂ２））である。
【図４５】酸化タングステン層が、主にナノクリスタル構造で形成される場合のホール伝導を模式的に示す図（ａ）と、主にアモルファス構造で形成される場合のホール伝導を模式的に示す図（ｂ）である。
【図４６】変形例に係る有機ＥＬパネルの一部を示す平面図である。
【図４７】変形例に係る有機ＥＬパネルの一部を示す断面図である。
【発明を実施するための形態】
【００１８】
［本発明の一態様の概要］
本発明の一態様である有機発光素子は、陽極と、前記陽極上の発光領域を規定するように、前記陽極と接触して設けられた隔壁と、前記陽極上の発光領域と、当該発光領域に対応する隔壁の少なくとも一部とに接触するように設けられた酸化タングステン層と、前記酸化タングステン層と接触して設けられた、有機材料を含む層と、前記有機材料を含む層に対して前記陽極と異なる側に設けられた陰極と、を有し、前記酸化タングステン層は、その電子状態において、価電子帯で最も低い結合エネルギーより１．８〜３．６ｅＶ低い結合エネルギー領域内に占有準位を有し、その膜厚が２ｎｍ以上である構成とした。
【００１９】
このようにホール注入層が前記占有準位および前記膜厚を有することで、少なくとも陽極とホール注入層との間のホール注入障壁を小さく抑えられる。したがって、駆動時には陽極からホール注入層への高いホール注入効率が発揮され、良好な低電圧駆動を実現でき、優れた発光効率を期待できる。また、当該ホール注入層が前記占有準位および前記膜厚を有することで、陽極の表面状態にそれほど依存することなく、陽極からホール注入層への安定したホール注入効率を維持できる。
【００２０】
また本発明の別の態様として、前記隔壁材料の残渣量が、前記陽極と前記酸化タングステン層の間よりも前記酸化タングステン層と前記陰極の間において少ない構成とすることもできる。
【００２１】
このように、陽極とホール注入層の安定したホール注入効率を利用し、前記隔壁材料の残渣量が、前記陽極と前記酸化タングステン層の間よりも前記酸化タングステン層と前記陰極の間において少ない構成とすることにより、前記残渣によるホール注入効率の低下を防止し、優れた発光効率の有機発光素子を実現できる。
【００２２】
また本発明の別の態様として、前記酸化タングステン層がホール注入層であり、前記有機材料を含む層が機能層である構成とすることもできる。
また本発明の別の態様として、前記ホール注入層と前記陽極との界面において、前記占有準位の結合エネルギーと前記陽極のフェルミレベルの差が±０．３ｅＶ以内である構成とすることもできる。
【００２３】
これにより、前記陽極と前記ホール注入層とを良好にショットキーオーミック接続させ、陽極からホール注入層へのホール注入効率の向上を図ることができる。
また本発明の別の態様として、前記ホール注入層は、結合エネルギーと光電子強度あるいはその規格化強度との関係を表すＵＰＳスペクトルにおいて、価電子帯で最も低い結合エネルギーより１．８〜３．６ｅＶ低い結合エネルギー領域内に、隆起した形状を有する構成とすることもできる。
【００２４】
また本発明の別の態様として、前記ホール注入層は、結合エネルギーと光電子強度あるいはその規格化強度との関係を表すＸＰＳスペクトルにおいて、価電子帯で最も低い結合エネルギーより１．８〜３．６ｅＶ低い結合エネルギー領域内に、隆起した形状を有する構成とすることもできる。
【００２５】
また本発明の別の態様として、前記ホール注入層は、結合エネルギーと光電子強度あるいはその規格化強度との関係を表すＵＰＳスペクトルの微分スペクトルにおいて、価電子帯で最も低い結合エネルギーより２．０〜３．２ｅＶ低い結合エネルギー領域に渡り、指数関数とは異なる関数として表される形状を有する構成とすることもできる。
【００２６】
また本発明の別の態様として、前記ホール注入層が前記占有準位を有することによって、前記ホール注入層と前記機能層との界面において、前記占有準位の結合エネルギーが前記機能層の最高被占軌道の結合エネルギーの近傍に位置づけられる構成とすることもできる。
【００２７】
これにより、陽極とホール注入層との間のホール注入障壁の抑制に加え、ホール注入層と機能層との間におけるホール注入障壁も効果的に小さく抑えることができ、ホール注入効率の向上に一層好適である。
【００２８】
また、本発明の別の態様として、前記ホール注入層と前記機能層との界面において、前記占有準位の結合エネルギーと前記機能層の最高被占軌道の結合エネルギーの差が±０．３ｅＶ以内である構成とすることもできる。
【００２９】
これにより、前記ホール注入層から前記機能層へのホール注入効率をさらに高めることができる。
また、本発明の別の態様として、前記酸化タングステン層には、取り得る最大価数の６価及び最大価数より低い５価のタングステン原子が含まれるとともに、ナノメートルオーダーの粒径を有する酸化タングステン結晶が含まれている構成とすることもできる。
【００３０】
本発明の一態様に係る有機ＥＬ素子では、ホール注入層を酸化タングステンで構成するとともに、当該酸化タングステンを構成するタングステン原子の一部を、タングステンの最大価数である６価よりも低い価数とすることで、ホール注入層の膜中にホールの伝導部位を持たせることができる。これに加え、当該ホール注入層の膜中に、粒径がナノメートルオーダーの大きさである酸化タングステン結晶を含むことで、ホールの伝導部位を多く持つ、結晶の表面や粒界が、ホール注入層内に数多く形成される。これにより、ホール注入層の膜厚方向にホールの伝導経路を張り巡らすことができるので、低い駆動電圧で効率的なホール伝導を実現できる。ここで、「ナノメートルオーダーの大きさ」とは、５〜１０ｎｍ程度の大きさを指しており、ホール注入層の膜厚よりも小さいこととする。
【００３１】
また、本発明の別の態様として、前記５価のタングステン原子数と、前記６価のタングステン原子数の比Ｗ５＋／Ｗ６＋が３．２％以上である構成とすることもできる。これにより、一層良好なホール伝導効率を得ることができる。
【００３２】
また、本発明の別の態様として、前記Ｗ５＋／Ｗ６＋が３．２％以上７．４％以下である構成とすることもできる。
また、本発明の別の態様として、前記酸化タングステン層の硬Ｘ線光電子分光スペクトルにおいて、６価のタングステン原子の４ｆ７／２準位に対応した第１成分と、当該第１成分よりも低い結合エネルギー領域に第２成分が存在する構成とすることもできる。
【００３３】
また、本発明の別の態様として、前記第２成分は、前記第１成分のピークトップの結合エネルギーよりも０．３〜１．８Ｖ低い結合エネルギー領域に存在する構成とすることもできる。
【００３４】
また、本発明の別の態様として、前記第２成分の面積強度は、前記第１成分の面積強度に対して、３．２〜７．４％である構成とすることもできる。
また、本発明の別の態様として、前記酸化タングステン層は、前記５価のタングステン原子の存在により、その電子状態において、価電子帯で最も低い結合エネルギーより１．８〜３．６ｅＶ低い結合エネルギー領域内に占有準位を有している構成とすることもできる。
【００３５】
また、本発明の別の態様として、前記酸化タングステン層は、粒径が３〜１０ナノメートルの大きさである前記酸化タングステン結晶を複数個含む構成とすることもできる。
また、本発明の別の態様として、前記酸化タングステン層は、透過型電子顕微鏡観察による格子像において、１．８５〜５．５５Åの間隔で規則的に配列した線状構造を有している構成とすることもできる。
【００３６】
また、本発明の別の態様として、前記格子像の２次元フーリエ変換像において、当該２次元フーリエ変換像の中心点を中心とした同心円状の明部が現れる構成とすることもできる。
【００３７】
また、本発明の別の態様として、前記中心点からの距離と、前記距離における前記２次元フーリエ変換像の輝度を規格化した数値である規格化輝度との関係を表すプロットにおいて、前記規格化輝度のピークが、中心点以外に１つ以上現れる構成とすることもできる。
【００３８】
また、本発明の別の態様として、前記プロットにおける前記中心点から最も近くに現れる前記規格化輝度のピークトップの位置に対応する前記距離と、前記規格化輝度のピークの立ち上がり位置に対応する前記距離との差をピーク幅とし、前記ピークトップの位置に対応する前記距離を１００としたときの前記ピーク幅が２２よりも小さい構成とすることもできる。
【００３９】
また、本発明の別の態様として、前記機能層は、アミン系材料を含む構成とすることもできる。
また、本発明の別の態様として、前記機能層は、ホールを輸送するホール輸送層、注入されたホールと電子とが再結合することにより発光する発光層、光学特性の調整または電子ブロックの用途に用いられるバッファ層の少なくともいずれかである構成とすることもできる。
【００４０】
また、本発明の別の態様として、価電子帯で最も低い結合エネルギーより２．０〜３．２ｅＶ低い結合エネルギー領域内に存在している構成とすることもできる。
また、本発明の別の態様として、前記酸化タングステン層は、少なくとも前記陽極の上面に接触して設けられている構成とすることもできる。
【００４１】
また、本発明の別の態様として、前記酸化タングステン層は、前記陽極の上面と接触しつつ、前記発光部に対応する隔壁の側面の一部以上の表面を覆うように設けられている構成とすることもできる。
【００４２】
また、本発明の別の態様として、上記した本発明のいずれかの態様の有機発光素子を備える表示装置とすることもできる。
或いは本発明の別の態様として、上記した本発明のいずれかの態様の有機発光素子を備える発光装置とすることもできる。
【００４３】
また、本発明の別の態様である有機発光素子の製造方法は、陽極を準備する第１工程と、前記陽極に対して樹脂材料を塗布して樹脂材料膜を形成し、当該樹脂材料膜をパターニングして前記陽極の表面部を部分的に開放することで、隔壁を形成する第２工程と、前記陽極の前記開放された前記表面部と前記隔壁の表面部に囲まれる領域に対して酸化タングステン層を成膜する工程であって、アルゴンガスと酸素ガスにより構成されたガスをスパッタ装置のチャンバー内のガスとして用い、前記ガスの全圧が２．７Ｐａ超７．０Ｐａ以下であり、かつ、酸素ガス分圧の全圧に対する比が５０％以上７０％以下であって、さらにターゲット単位面積当たりの投入電力密度が１Ｗ／ｃｍ２以上２．８Ｗ／ｃｍ２以下となる成膜条件下で、その膜厚が２ｎｍ以上となるように前記酸化タングステン層を成膜する第３工程と、前記成膜された酸化タングステン層に対して、有機材料を含む機能層を形成する第４工程と、前記機能層の上方に、陰極を形成する第４工程とを有するものとした。
【００４４】
ここで本発明の別の態様として、前記第３工程は、前記酸化タングステン層を、ＵＰＳスペクトルが、価電子帯で最も低い結合エネルギーより１．８〜３．６ｅＶ低い結合エネルギー領域内に、隆起した形状を有するように成膜することもできる。
【００４５】
また本発明の別の態様として、前記第３工程は、ＵＰＳスペクトルの微分スペクトルが、価電子帯で最も低い結合エネルギーより２．０〜３．２ｅＶ低い結合エネルギー領域に渡り、指数関数とは異なる関数として表される形状を有するように前記酸化タングステン層を成膜することもできる。
【００４６】
また本発明の別の態様として、前記第３工程は、前記全圧を前記投入電力密度で割った値である全圧／投入電力密度が、０．７Ｐａ・ｃｍ２／Ｗよりも大きい設定で行うこともできる。
【００４７】
また本発明の別の態様として、前記第３工程は、前記全圧／投入電力密度が３．２Ｐａ・ｃｍ２／Ｗよりも小さくなるように行うこともできる。
また、本発明の別の態様として、前記第２工程で前記隔壁を形成した後に前記第３工程及び第４工程を順次経ることによって前記酸化タングステン層及び前記機能層の間における前記樹脂材料膜の残渣量を、前記陽極及び前記酸化タングステン層の間における前記樹脂材料膜の残渣量よりも少なくすることもできる。
＜実施の形態１＞
（有機ＥＬ素子の構成）
図１は、本実施の形態１における有機ＥＬ素子１の構成を示す模式的な断面図である。
【００４８】
有機ＥＬ素子１は、機能層をウェットプロセスにより塗布して成膜する塗布型であって、ホール注入層４と、所定の機能を有する有機材料を含んでなる各種機能層（ここではホール輸送層６Ａおよび発光層６Ｂ）が互いに積層された状態で、陽極２および陰極８からなる電極対の間に介設された構成を有する。
【００４９】
具体的には図１に示すように、有機ＥＬ素子１は、基板１０の片側主面に対し、陽極２、ホール注入層４、ホール輸送層６Ａ、発光層６Ｂ、陰極８（バリウム層８Ａおよびアルミニウム層８Ｂ）とを同順に積層して構成される。陽極２および陰極８には図示しない電源ＤＣが接続され、外部より有機ＥＬ素子１に給電されるようになっている。
（基板）
基板１０は有機ＥＬ素子１の基材となる部分であり、例えば、無アルカリガラス、ソーダガラス、無蛍光ガラス、燐酸系ガラス、硼酸系ガラス、石英、アクリル系樹脂、スチレン系樹脂、ポリカーボネート系樹脂、エポキシ系樹脂、ポリエチレン、ポリエステル、シリコン系樹脂、またはアルミナ等の絶縁性材料のいずれかで形成することができる。
【００５０】
図示していないが、基板１０の表面には有機ＥＬ素子１を駆動するためのＴＦＴ（薄膜トランジスタ）が形成されている。
（平坦化膜）
平坦化膜１１は、ポリイミドやアクリル等の絶縁性樹脂材料で構成され、前記基板１０の表面を覆って平坦性を確保するために設けられる。
（陽極）
陽極２は、厚さ５０ｎｍのＩＴＯからなる透明導電膜で構成されている。陽極２の構成はこれに限定されず、例えばＩＺＯなどの透明導電膜、アルミニウムなどの金属膜、ＡＰＣ（銀、パラジウム、銅の合金）、ＡＲＡ（銀、ルビジウム、金の合金）、ＭｏＣｒ（モリブデンとクロムの合金）、ＮｉＣｒ（ニッケルとクロムの合金）などの合金膜でもよく、またこれらを複数積層して構成することもできる。
（ホール注入層）
ホール注入層４は、酸化タングステン（組成式ＷＯｘにおいて、ｘは概ね２＜ｘ＜３の範囲における実数）を用いた、少なくとも膜厚が２ｎｍ以上（ここでは一例として３０ｎｍ）の層として構成される。膜厚が２ｎｍ未満であると、均一な成膜を行いにくく、また、以下に示す陽極２とホール注入層４との間のショットキーオーミック接続（接触）を形成しにくいので、好ましくない。前記ショットキーオーミック接続は酸化タングステンの膜厚が２ｎｍ以上で安定して形成されるため、これ以上の膜厚でホール注入層４を形成すれば、陽極２からホール注入層４への安定したホール注入効率を期待できる。
【００５１】
ホール注入層４はできるだけ酸化タングステンのみで構成されることが望ましいが、通常レベルで混入し得る程度であれば、極微量の不純物が含まれていてもよい。
ここで、当該ホール注入層４は特定の成膜条件で成膜されている。これにより、その電子状態において、価電子帯の上端、すなわち価電子帯で最も低い結合エネルギーよりも、１．８〜３．６ｅＶ低い結合エネルギー領域内に占有準位が存在している。この占有準位がホール注入層４の最高占有準位であり、その結合エネルギー範囲はホール注入層４のフェルミレベル（フェルミ面）に最も近い。したがって、以降では、この占有準位を「フェルミ面近傍の占有準位」と称する。
【００５２】
このフェルミ面近傍の占有準位が存在することで、ホール注入層４と機能層（ここではホール輸送層６Ａ）との積層界面では、いわゆる界面準位接続がなされ、ホール輸送層６Ａの最高被占軌道の結合エネルギーが、ホール注入層４の前記フェルミ面近傍の占有準位の結合エネルギーと、ほぼ等しくなる。
【００５３】
なお、ここで言う「ほぼ等しくなる」および「界面準位接続がなされた」とは、ホール注入層４とホール輸送層６Ａとの界面において、前記フェルミ面近傍の占有準位で最も低い結合エネルギーと、前記最高被占軌道で最も低い結合エネルギーとの差が、±０．３ｅＶ以内の範囲にあることを意味している。
【００５４】
さらに、ここで言う「界面」とは、ホール注入層４の表面と、当該表面から０．３ｎｍ以内の距離におけるホール輸送層６Ａとを含む領域を指す。
また、前記フェルミ面近傍の占有準位は、ホール注入層４の全体に存在することが望ましいが、少なくともホール輸送層６Ａとの界面に存在すればよい。なお、このようなフェルミ面近傍の占有準位は、全ての酸化タングステンが有しているものではなく、特にホール注入層の内部や、ホール輸送層６Ａとの界面においては、後述する所定の成膜条件によって初めて形成できる、特有の準位である。
【００５５】
さらに、ホール注入層４は、その特徴として陽極２との界面において、いわゆるショットキーオーミック接続を形成している。
なお、ここで言う「ショットキーオーミック接続」とは、陽極２のフェルミレベルと、前述したホール注入層４のフェルミ面近傍の占有準位で最も低い結合エネルギーとの差が、陽極２の表面からホール注入層４側への距離が２ｎｍの位置において、±０．３ｅＶ以内に小さく収まっている接続を言う。また、ここで言う「界面」とは、陽極２の表面と、当該表面からホール注入層４側に形成されるショットキーバリアを含む領域を指す。
（バンク）
ホール注入層４の表面には、絶縁性の有機材料（例えばアクリル系樹脂、ポリイミド系樹脂、ノボラック型フェノール樹脂等）からなるバンク５が、一定の台形断面を持つストライプ構造または井桁構造をなすように形成される。
なお、バンク５は本発明に必須の構成ではなく、有機ＥＬ素子１を単体で使用する場合等には不要である。
（機能層）
各々のバンク５に区画されたホール注入層４の表面には、ホール輸送層６Ａと、ＲＧＢのいずれかの色に対応する発光層６Ｂからなる機能層が形成されている。有機ＥＬ素子１を有機ＥＬパネルに適用する場合には、ＲＧＢの各色に対応する一連の３つの素子１を１単位（画素、ピクセル）として、基板１０上にこれを複数単位にわたり並設する。
（ホール輸送層）
ホール輸送層６Ａは、ホール注入層４から注入されたホールを発光層６Ｂへ輸送する機能を有する。ホール輸送層６Ａとしては、ホール輸送性の有機材料を用いる。ホール輸送性の有機材料とは、生じたホールを分子間の電荷移動反応により伝達する性質を有する有機物質である。これは、ｐ型の有機半導体と呼ばれることもある。
【００５６】
ホール輸送層６Ａの材料は、高分子材料または低分子材料のいずれを用いてもよく、例えば湿式印刷法で成膜できる。上層である発光層を形成する際に、発光層の材料と混ざらないよう、ホール輸送層６Ａの材料は、架橋剤を含むことが好ましい。ホール輸送層６Ａの材料としては、フルオレン部位とトリアリールアミン部位を含む共重合体や、低分子量のトリアリールアミン誘導体を例示できる。架橋剤の例としては、ジペンタエリスリトールヘキサアクリレートなどを用いることができる。この場合、ポリスチレンスルホン酸をドープしたポリ（３、４−エチレンジオキシチオフェン）（ＰＥＤＯＴ：ＰＳＳ）や、その誘導体（共重合体など）で形成されていることが好適である。
【００５７】
なお、ホール輸送層６Ａと発光層６Ｂとの間に、別途、バッファ層を設けることができる。バッファ層は、厚さ２０ｎｍのアミン系有機高分子であるＴＦＢ（ｐｏｌｙ（９、９−ｄｉ−ｎ−ｏｃｔｙｌｆｌｕｏｒｅｎｅ−ａｌｔ−（１、４−ｐｈｅｎｙｌｅｎｅ−（（４−ｓｅｃ−ｂｕｔｙｌｐｈｅｎｙｌ）ｉｍｉｎｏ）−１、４−ｐｈｅｎｙｌｅｎｅ））で構成することができる。
（発光層）
発光層６Ｂは、厚さ７０ｎｍの有機高分子であるＦ８ＢＴ（ｐｏｌｙ（９、９−ｄｉ−ｎ−ｏｃｔｙｌｆｌｕｏｒｅｎｅ−ａｌｔ−ｂｅｎｚｏｔｈｉａｄｉａｚｏｌｅ））で構成される。しかしながら、発光層６Ｂはこの材料からなる構成に限定されず、公知の有機材料を含むように構成することが可能である。たとえば特開平５−１６３４８８号公報に記載のオキシノイド化合物、ペリレン化合物、クマリン化合物、アザクマリン化合物、オキサゾール化合物、オキサジアゾール化合物、ペリノン化合物、ピロロピロール化合物、ナフタレン化合物、アントラセン化合物、フルオレン化合物、フルオランテン化合物、テトラセン化合物、ピレン化合物、コロネン化合物、キノロン化合物およびアザキノロン化合物、ピラゾリン誘導体およびピラゾロン誘導体、ローダミン化合物、クリセン化合物、フェナントレン化合物、シクロペンタジエン化合物、スチルベン化合物、ジフェニルキノン化合物、スチリル化合物、ブタジエン化合物、ジシアノメチレンピラン化合物、ジシアノメチレンチオピラン化合物、フルオレセイン化合物、ピリリウム化合物、チアピリリウム化合物、セレナピリリウム化合物、テルロピリリウム化合物、芳香族アルダジエン化合物、オリゴフェニレン化合物、チオキサンテン化合物、アンスラセン化合物、シアニン化合物、アクリジン化合物、８−ヒドロキシキノリン化合物の金属錯体、２−ビピリジン化合物の金属錯体、シッフ塩とＩＩＩ族金属との錯体、オキシン金属錯体、希土類錯体等の蛍光物質等を挙げることができる。
【００５８】
なお、本発明における機能層は、ホールを輸送するホール輸送層、注入されたホールと電子とが再結合することで発光する発光層、光学特性の調整または電子ブロックの用途に用いられるバッファ層等のいずれか、もしくはそれら２層以上の組み合わせ、または全ての層を指す。本発明はホール注入層を対象としているが、有機ＥＬ素子はホール注入層以外に上記したホール輸送層、発光層等のそれぞれ所要機能を果たす層が存在する。機能層とは、本発明の対象とするホール注入層以外の、有機ＥＬ素子に必要な層を指している。
（陰極）
陰極８は、厚さ５ｎｍのバリウム層と、厚さ１００ｎｍのアルミニウム層の積層体、或いはこれらのいずれか単体として構成される。
【００５９】
なお、発光層６Ｂと陰極８との間には電子輸送層７Ａが配設される。電子輸送層７Ａは、バリウム層で形成することができる。従って、バリウム層とアルミニウム層を順次積層して陰極８を形成する場合は、このうちバリウム層を電子輸送層（あるいは電子注入層）と見なしてもよい。
（有機ＥＬ素子の作用および効果）
以上の構成を持つ有機ＥＬ素子１では、ホール注入層４に前記フェルミ面近傍の占有準位が存在することにより、当該フェルミ面近傍の占有準位と、ホール輸送層６Ａの最高被占軌道との間で、いわゆる界面準位接続がなされ、ホール注入層４とホール輸送層６Ａとの間のホール注入障壁が極めて小さくなっている。
【００６０】
さらに有機ＥＬ素子１では、陽極２とホール注入層４の間には良好なショットキーオーミック接続が形成され、陽極２とホール注入層４との間においてもホール注入障壁が小さく抑えられている。
【００６１】
これにより有機ＥＬ素子１では、駆動時に有機ＥＬ素子１に電圧を印加すると、陽極２のフェルミレベルからホール注入層４のフェルミ面近傍の占有準位へ、またフェルミ面近傍の占有準位からホール輸送層６Ａの最高被占軌道へと、低電圧で比較的スムーズにホールが注入され、高いホール注入効率が発揮される。そして発光層６Ｂにおいてホールが電子と再結合することで、良好な発光特性が発揮されることとなる。具体的には、陽極２のフェルミレベルと、ホール注入層４のフェルミ面近傍の占有準位で最も低い結合エネルギーとの差、およびホール注入層４の前記占有準位で最も低い結合エネルギーと、ホール輸送層６Ａの最高被占軌道で最も低い結合エネルギーとの差は、いずれも±０．３ｅＶ以内に抑えられており、ホール注入効率が非常に高められている。
【００６２】
なお、後述の実験のように、陽極２とホール注入層４との間に形成されるショットキーオーミック接続は、陽極２の表面状態の程度（仕事関数等の特性を含む）に大きな影響を受けず、高い安定性を有している。このため、有機ＥＬ素子１の製造に際しては陽極２の表面状態を厳密にコントロールする必要がなく、比較的低コストで高いホール注入効率の素子１、またはこれを多数形成してなる大型有機ＥＬパネルを、歩留まり良く製造できる。
【００６３】
なお、ここで言う「陽極の表面状態」とは、有機ＥＬ素子または有機ＥＬパネルの標準的な製造工程における、ホール注入層形成直前の陽極の表面状態を指すものとする。
ここで、酸化タングステンをホール注入層として用いる構成自体については、過去に報告されている（非特許文献２参照）。しかしながら、この報告で得られた最適なホール注入層の膜厚は０．５ｎｍ程度であり、素子特性の膜厚依存性も大きく、大型有機ＥＬパネルを量産するだけの実用性は示されていない。さらに、ホール注入層に積極的にフェルミ面近傍の占有準位を形成することも示されていない。本発明は、化学的に比較的安定で、大型有機ＥＬパネルの量産プロセスにも耐える酸化タングステンからなるホール注入層において、所定のフェルミ面近傍の占有準位を存在させ、これにより優れたホール注入効率を得、有機ＥＬ素子の低電圧駆動を実現した点で、従来技術と大きく異なるものである。
【００６４】
さらに有機ＥＬ素子１では、その製造工程において、陽極２の形成後、ホール注入層４を形成する前にバンク５を形成している。このため、後述する図２（ｂ）のように、作製中の基板上に配設したバンク材料５Ｘをフォトマスクでパターニングした後に生じうるバンク材料５Ｘの残渣５Ｒが、主として陽極２とホール注入層４との間に残留する構成となる。
【００６５】
このように有機ＥＬ素子１では、残渣５Ｒは陽極２及びホール注入層４の間に主に存在するため、ホール注入層４及びホール輸送層６Ａの間では、残渣５Ｒが残留せず、または極微量になるように調整されている。この点において有機ＥＬ素子１は、図３０に示すように、ホール注入層４とホール輸送層６Ａの間に残渣５Ｒが介在する従来の有機ＥＬ素子１Ｘと相違している。
【００６６】
その結果、ホール注入層４及びホール輸送層６Ａ間では、残渣５Ｒ（莢雑物）の影響をほぼ受けることなく、優れたホール注入特性が発揮される。一方、陽極２とホール注入層４間では前記したようにショットキーオーミック接続がなされており、残渣５Ｒによる悪影響を受けにくい。従って良好なホール注入特性を維持できる。
【００６７】
これにより有機ＥＬ素子１全体においても優れたホール注入特性が発揮され、良好な発光特性を期待できる。
次に、有機ＥＬ素子１の全体的な製造方法を例示する。図２、図３は、有機ＥＬ素子１の製造プロセスを例示する図である。
（有機ＥＬ素子の製造方法）
まず、平坦化膜１１を形成した基板１０をスパッタ成膜装置のチャンバー内に載置する。そしてチャンバー内に所定のガスを導入し、反応性スパッタ法に基づき、平坦化膜１１の上に、厚さ５０ｎｍのＩＴＯを含む陽極２を成膜する（図２（ａ））。なお当図では陽極２のほか、パターニングの際に形成される金属部２ａ、２ｂも併せて図示している。
【００６８】
また、金属部２ａ、２ｂは、例えば、ＡＰＣまたはアルミニウム合金等を含み、陽極２に隣り合う別の陽極２（反射陽極）とすることもできるが、この場合は、陽極は２層構造となり、その上方のホール輸送層６Ａの上に発光層６Ｂを形成する。
【００６９】
次に、実施の形態１の特徴の一つとして、前記陽極２、金属部２ａ、２ｂを覆うように、例えば感光性の樹脂材料、好ましくはフッ素系材料を含有するバンク材料（樹脂材料膜）５Ｘを配設する。プリベークした後、所定形状の開口部（形成すべきバンクのパターン）を持つフォトマスクを重ねる。そして、フォトマスクの上からＵＶ照射によりバンク材料５Ｘを部分的に感光させた後（図２（ｂ））、未硬化の余分なバンク材料５Ｘを現像液で洗い出す。最後に純水で洗浄することでバンク５が完成する（図２（ｃ））。このとき、陽極２の発光領域に対応する表面部が露出する。なお、このとき実際の問題としてバンク材料５Ｘの残渣５Ｒが、陽極２、金属部２ａ、２ｂの表面に残留しうるが、この残渣５Ｒは次のホール注入層４との間に存在することになるため、前述した理由でホール注入特性の低下を抑制することができる。
【００７０】
ここで図２９（ａ）〜（ｅ）は、従来の有機ＥＬ素子の製造工程例を順次説明する図である。従来では、陽極２、金属部２ａ、２ｂを形成した後にホール注入層４を成膜し（図２９（ａ））、その後バンク材料５Ｘを一様に配設する。フォトマスクを介してＵＶ照射を行うことでパターニングし、バンク５を形成する（図２９（ｂ）、（ｃ））。従って、残渣５Ｒはホール輸送層６Ａを形成する時点で、ホール注入層４とホール輸送層６Ａの界面に残留してしまう（図２９（ｃ）、（ｄ））。その後は発光層６Ｂ、電子輸送層７、陰極８、封止層９を順次形成すれば、従来の有機ＥＬ素子１Ｘが形成される。しかし、残渣５Ｒの影響により、ホール注入効率が優れず、発光効率に課題を残した構成となりうる。
【００７１】
なお一般にバンク５では、適量の発光層材料のインク等を適切に塗布し、隣接する発光領域間で混色を防止するために、バンク材料５Ｘに撥水性を持たせたり、形成後のバンク５の表面に撥水処理を行っている場合がある。ここで従来はホール注入層４とホール輸送層６Ｂの界面に残留する残渣５Ｒを除去するため、バンク形成後にＵＶ照射により残渣５Ｒの炭素成分を分解することが行われるが、バンク５の撥水性が失われるおそれがあった。これに対して有機ＥＬ素子１の製造工程では、残渣５ＲをＵＶ照射で積極的に除去する必要がないため、バンク５の撥水性を損なうおそれがない。従って、バンク５の撥水性を利用することで、十分な量の前記インクを隣接するバンク５の間に塗布することができる。
【００７２】
次に、陽極２の発光領域に対応する表面部と、前記発光領域に対応するバンク５の一部以上の表面と接触するように、ホール注入層４を成膜する。成膜方法としては反応性スパッタ法を用いることが好適である。特に、大面積の成膜が必要な大型有機ＥＬパネルに本発明を適用する場合には、蒸着法等で成膜すると、膜厚等にムラが生じるおそれがある。反応性スパッタ法で成膜すれば、このような成膜ムラの発生の回避は容易である。
【００７３】
具体的には、ターゲットを金属タングステンに交換し、反応性スパッタ法を実施する。スパッタガスとしてアルゴンガス、反応性ガスとして酸素ガスをチャンバー内に導入する。この状態で高電圧によりアルゴンをイオン化し、ターゲットに衝突させる。このとき、スパッタリング現象により放出された金属タングステンが酸素ガスと反応して酸化タングステン膜４Ｘとなり、基板１０の陽極２、金属部２a、２ｂ、バンク５の各表面上に一様に成膜される（図２（ｄ））。
【００７４】
酸化タングステン膜４Ｘの成膜条件としては、後述するように、ガス圧（全圧）が２．７Ｐａ超７．０Ｐａ以下であり、かつ酸素ガス分圧の全圧に対する比が５０％以上７０％以下であって、さらにターゲット単位面積当たりの投入電力（投入電力密度）が１Ｗ／ｃｍ２以上２．８Ｗ／ｃｍ２以下となるように設定することが好適である。この工程を経ることで、少なくともその表層において、価電子帯で最も低い結合エネルギーから１．８〜３．６ｅＶ低い結合エネルギー領域内に占有準位を持つ、ホール注入層４が形成される。ホール注入層４はバンク５を形成した後に形成されるため、基本的にホール注入層４の表面にバンク材料５Ｘの残渣５Ｒは残留しない。
【００７５】
続いて、レジストＰを用いたフォトリソグラフィーによるパターン形成工程（図２（e））を経て、レジストＰから露出する酸化タングステン膜４Ｘを部分をエッチングする。エッチング処理は、例えばＣＦ４とＯ２の混合ガスによるガスエッチングを例示できる。そしてレジストＰを、例えばアルカリ溶液の現像液等で剥離することにより、ホール注入層４が形成される（図２（ｆ））。
【００７６】
ここで、本実施の形態１ではバンク５を形成した後にスパッタリングでホール注入層４を形成するため、発光領域に対応する陽極２の表面部のみならず、前記発光領域に対応するバンク５の側面にもホール注入層４を形成できる。バンク５は、適量の発光層材料のインク等を適切に塗布し、隣接する発光領域間で混色を防止するために撥水性を持たせている場合があるが、発光領域に対応するバンク５の表面部（側面）に対して良好な濡れ性のホール注入層４を形成することで、バンク５の前記側面領域における濡れ性を向上させ、前記インクを密に塗布できる。この効果を得るためには、バンク５の最大高さまでホール注入層４をバンク５の側面に形成することが望ましいが、前記側面の一部（例えばバンクの最大高さから８０％以下の側面領域）に設けても、それなりの濡れ性を確保することができる。
【００７７】
また、バンク５の表面の濡れ性確保がそれほど問題にならない場合には、少なくとも発光領域に対応する陽極２の上面にのみホール注入層４を形成することもできる。
続いて図３（a）に示すように、隣接するバンク５の間に露出しているホール注入層４の表面に、例えばインクジェット法やグラビア印刷法によるウェットプロセスにより、アミン系有機分子材料を含む組成物インク６ＡＸを滴下し、溶媒を揮発除去させる。これによりホール輸送層６Ａが形成される（図３（ｂ））。
【００７８】
次に、ホール輸送層６Ａの表面に、同様の方法で、有機発光材料を含む組成物インクを滴下し、溶媒を揮発除去させる。これにより発光層６Ｂが形成される（図３（ｃ））。ホール輸送層６Ａ、発光層６Ｂのいずれのインクを塗布する際にも、バンク５の側面に形成された良好な濡れ性を有するホール注入層４により、密にムラなくインクを塗布でき、ホール輸送層６Ａ、発光層６Ｂを適切に形成できる。
【００７９】
なお、ホール輸送層６Ａ、発光層６Ｂの形成方法はこれに限定されず、インクジェット法やグラビア印刷法以外の方法、例えばディスペンサー法、ノズルコート法、スピンコート法、凹版印刷、凸版印刷等の公知の方法によりインクを滴下・塗布しても良い。
【００８０】
次に、発光層６Ｂの表面及び露出するホール注入層４、バンク５の各表面に対し、真空蒸着法により、（例えばバリウム）を用いて電子輸送層７Ａを形成する（図３（ｄ））。
続いて電子輸送層７Ａの表面に、真空蒸着法でバリウム層またはアルミニウム層、或いはこれらの積層による金属層を成膜する。これにより陰極８が形成される（図３（e））。
【００８１】
なお、図３（ｄ）、（ｅ）では、バンク５の上にも電子輸送層７Ａ、陰極８を形成しているが、マスキングを施すことで、バンク５の上部以外の領域に電子輸送層７Ａ、陰極８を順次形成することもできる。
【００８２】
次に、有機ＥＬ素子１が大気に曝されるのを抑制する目的で、陰極８の表面に封止層９を設ける（図３（ｆ））。封止層９は例えばＳｉＮ（窒化シリコン）、ＳｉＯＮ（酸窒化シリコン）等の材料で形成でき、素子１を内部封止するように設ける。あるいは封止層の替わりに、素子１全体を空間的に外部から隔離する封止缶を設けることができる。封止缶を用いる場合は、封止缶は例えば基板１０と同様の材料で形成でき、水分などを吸着するゲッターを密閉空間内に設ける。
【００８３】
以上の工程を経ることで、有機ＥＬ素子１が完成する。
＜各種実験と考察＞
（酸化タングステンの成膜条件について）
本実施の形態１では、ホール注入層４を構成する酸化タングステンを所定の成膜条件で成膜することで、ホール注入層４に前記したフェルミ面近傍の占有準位を存在させ、ホール注入層４とホール輸送層６Ａとの間のホール注入障壁を低減して、有機ＥＬ素子１を低電圧駆動できるようにしている。
【００８４】
このような性能を得るための酸化タングステンの成膜方法としては、ＤＣマグネトロンスパッタ装置を用い、ターゲットは金属タングステンとし、基板温度は制御せず、チャンバー内ガスはアルゴンガスと酸素ガスで構成し、ガス圧（全圧）が２．７Ｐａ超７．０Ｐａ以下であり、かつ酸素ガス分圧の全圧に対する比が５０％以上７０％以下であって、さらにターゲット単位面積当たりの投入電力（投入電力密度）が１Ｗ／ｃｍ２以上２．８Ｗ／ｃｍ２以下となる成膜条件に設定して、反応性スパッタ法で成膜することが好適であると考えられる。
【００８５】
上記成膜条件の有効性は以下の諸実験で確認された。
まず、ホール注入層４からホール輸送層６Ａへのホール注入効率の、成膜条件依存性の評価を確実にするために、評価デバイスとしてホールオンリー素子を作製するものとした。
【００８６】
有機ＥＬ素子においては、電流を形成するキャリアはホールと電子の両方であり、したがって有機ＥＬ素子の電気特性には、ホール電流以外にも電子電流が反映されている。しかし、ホールオンリー素子では陰極からの電子の注入が阻害されるため、電子電流はほとんど流れず、全電流はほぼホール電流のみから構成され、すなわちキャリアはほぼホールのみと見なせるため、ホール注入効率の評価に好適である。
【００８７】
具体的に作製したホールオンリー素子は、図１の有機ＥＬ素子１における陰極８を金に置き換えたものである。すなわち図４に示すように、基板１０上に厚さ５０ｎｍのＩＴＯ薄膜からなる陽極２を形成し、さらに陽極２上に厚さ３０ｎｍの酸化タングステンからなるホール注入層４、厚さ２０ｎｍのアミン系有機高分子であるＴＦＢからなるホール輸送層６Ａ、厚さ７０ｎｍの有機高分子であるＦ８ＢＴからなる発光層６Ｂ、厚さ１００ｎｍの金からなる陰極８を順次積層した構成（ホールオンリー素子１Ａ）とした。なお、評価デバイスを構成するため、バンク５は省略した。
【００８８】
この作製工程において、ホール注入層４は、ＤＣマグネトロンスパッタ装置を用い、反応性スパッタ法で成膜した。チャンバー内ガスは、アルゴンガスおよび酸素ガスの少なくともいずれかから構成し、ターゲットは金属タングステンを用いた。基板温度は制御せず、アルゴンガス分圧、酸素ガス分圧、全圧は各ガスの流量で調節するものとした。成膜条件は以下の表１に示すように、全圧、酸素ガス分圧、および投入電力の各条件を変化させるものとし、これにより各成膜条件で成膜したホール注入層４を備えるホールオンリー素子１Ａ（素子Ｎｏ．１〜１４）を得た。なおこれ以降、酸素ガス分圧は、全圧に対する比（％）として表す。
【００８９】
【表１】
2012174712.tif 000003
【００９０】
上記ＤＣマグネトロンスパッタ装置の、投入電力と投入電力密度の関係を表２に示す。
【００９１】
【表２】
2012174712.tif 000004
【００９２】
作製した各ホールオンリー素子１Ａを直流電源ＤＣに接続し、電圧を印加した。このときの印加電圧を変化させ、電圧値に応じて流れた電流値を素子の単位面積当たりの値（電流密度）に換算した。以降、「駆動電圧」とは、電流密度１０ｍＡ／ｃｍ２のときの印加電圧とする。
【００９３】
この駆動電圧が小さいほど、ホール注入層４からホール輸送層６Ａへのホール注入効率は高いと推測される。なぜなら、各ホールオンリー素子１Ａにおいて、ホール注入層４以外の各部位の作製方法は同一であるから、ホール注入層４を除く、隣接する２つの層の間のホール注入障壁は一定と考えられる。また、後述のように、当該実験で用いた陰極２とホール注入層４は、ショットキーオーミック接続をしていることが、別の実験により確認されている。したがって、ホール注入層４の成膜条件による駆動電圧の違いは、ホール注入層４からホール輸送層６Ａへのホール注入効率、およびホール注入層４自体のホール伝導効率を強く反映したものになる。
【００９４】
ここで、本実施の形態１の各実験における素子の特性には、ホール注入層４からホール輸送層６Ａへのホール注入効率の他に、ホール注入層４のホール伝導効率も影響していると考えられる。しかしながら、当該素子の特性において、少なくともホール注入層４とホール輸送層６Ａとの間のホール注入障壁が強く反映されていることは、後述するエネルギーダイアグラムの評価結果からも明確である。
【００９５】
なお、本実施の形態１では、ホール注入層４からホール輸送層６Ａへのホール注入効率を主に考察し、ホール注入層４のホール伝導効率については、実施の形態２で考察を行う。
【００９６】
表３は、当該実験によって得られた、各ホールオンリー素子１Ａの、全圧、酸素ガス分圧、投入電力の各成膜条件に対する、駆動電圧の値である。表３中、各ホールオンリー素子１Ａの素子Ｎｏ．は囲み数字で示している。
【００９７】
【表３】
2012174712.tif 000005
【００９８】
また、図５の（ａ）〜（ｃ）は、各ホールオンリー素子１Ａの駆動電圧の成膜条件依存性をまとめたグラフである。図５（ａ）中の各点は、左から右に向かって、素子Ｎｏ．４、１０、２の駆動電圧を表す。図５（ｂ）中の各点は、左から右に向かって、素子Ｎｏ．１３、１０、１の駆動電圧を表す。さらに図５（ｃ）中の各点は、左から右に向かって、素子Ｎｏ．１４、２、８の駆動電圧を表す。
【００９９】
なお当該実験では、全圧が２．７Ｐａで酸素ガス分圧が１００％の場合、全圧が４．８Ｐａで酸素ガス分圧が３０％の場合、全圧が４．８Ｐａで酸素ガス分圧が７０％の場合、全圧が４．８Ｐａで酸素ガス分圧が１００％の場合は、いずれもガス流量などのスパッタ装置の制約で成膜を行えなかった。
【０１００】
まず、駆動電圧の全圧依存性は、図５（ａ）からわかるように、酸素ガス分圧５０％、投入電力５００Ｗの条件下では、少なくとも全圧が２．７Ｐａ超４．８Ｐａ以下の範囲において、駆動電圧の明確な低減が確認できた。この傾向は、少なくとも全圧が７．０Ｐａ以下の範囲まで続くことが別の実験により分かった。したがって、全圧は２．７Ｐａ超７．０Ｐａ以下の範囲に設定することが望ましいと言える。
【０１０１】
次に、駆動電圧の酸素ガス分圧依存性は、図５（ｂ）からわかるように、全圧２．７Ｐａ、投入電力５００Ｗの条件下では、少なくとも酸素ガス分圧が５０％以上７０％以下の範囲において、酸素ガス分圧の上昇とともに駆動電圧の低下が確認できた。ただし、これ以上に酸素ガス分圧が上昇すると、別の実験により逆に駆動電圧の上昇が確認された。したがって、酸素ガス分圧は５０％以上で上限を７０％程度に抑えることが望ましいと言える。
【０１０２】
次に、駆動電圧の投入電力依存性は、図５（ｃ）からわかるように、全圧４．８Ｐａ、酸素ガス分圧５０％の条件下では、投入電力が５００Ｗ超で、急激に駆動電圧が上昇することが確認された。したがって、投入電力は５００Ｗ以下に抑えるのが望ましいと考えられる。なお、表３の素子Ｎｏ．１、３を見ると、投入電力が５００Ｗであっても、全圧が２．７Ｐａ以下であれば、駆動電圧が上昇するという結果が確認できる。
【０１０３】
次に、各ホールオンリー素子１Ａのうち、代表して素子Ｎｏ．１４、１、７の電流密度―印加電圧曲線を図６に示した。図中縦軸は電流密度（ｍＡ／ｃｍ２）、横軸は印加電圧（Ｖ）である。素子Ｎｏ．１４は、上記した全圧、酸素ガス分圧、投入電力の望ましい条件をすべて満たしている。一方、素子Ｎｏ．１、７は、上記望ましい条件を一部満たしていない。
【０１０４】
ここで、以降の説明のために、ホール注入層４（および後述の酸化タングステン層１２）の成膜条件に関しては、素子Ｎｏ．１４の成膜条件を成膜条件Ａ、素子Ｎｏ．１の成膜条件を成膜条件Ｂ、素子Ｎｏ．７の成膜条件を成膜条件Ｃと呼ぶことにする。また、それに倣い、図６では、素子Ｎｏ．１４をＨＯＤ−Ａ、素子Ｎｏ．１をＨＯＤ−Ｂ、素子Ｎｏ．７をＨＯＤ−Ｃとも記述した。
【０１０５】
図６に示されるように、ＨＯＤ−ＡはＨＯＤ−Ｂ、ＨＯＤ−Ｃと比較して、最も電流密度―印加電圧曲線の立ち上がりが早く、また最も低い印加電圧で高い電流密度が得られている。これにより、ＨＯＤ−ＡはＨＯＤ−Ｂ、ＨＯＤ−Ｃと比較し、ホール注入層４からホール輸送層６Ａへのホール注入効率が優れていることが推測される。なお、ＨＯＤ−Ａは、各ホールオンリー素子１Ａの中で最も駆動電圧が低い素子である。
【０１０６】
以上は、ホールオンリー素子１Ａにおけるホール注入層４からホール輸送層６Ａへのホール注入効率に関する検証であったが、ホールオンリー素子１Ａは、陰極以外は有機ＥＬ素子１と同様の構成である。したがって、有機ＥＬ素子１においても、ホール注入層４からホール輸送層６Ａへのホール注入効率の成膜条件依存性は、本質的にホールオンリー素子１Ａと同じである。このことを確認するために、成膜条件Ａ、Ｂ、Ｃのホール注入層４を用いた各有機ＥＬ素子１を作製した。
【０１０７】
具体的に作製した各有機ＥＬ素子１は、図１に示すように、基板１０上に厚さ５０ｎｍのＩＴＯ薄膜からなる陽極２を形成し、さらに陽極２上に厚さ３０ｎｍの酸化タングステンからなるホール注入層４、厚さ２０ｎｍのアミン系有機高分子であるＴＦＢからなるホール輸送層６Ａ、厚さ７０ｎｍの有機高分子であるＦ８ＢＴからなる発光層６Ｂ、厚さ５ｎｍのバリウムおよび厚さ１００ｎｍのアルミニウムからなる陰極８を順次積層した構成とした。なお、評価デバイス構成であるため、バンク５は省略した。
【０１０８】
作製した成膜条件Ａ、Ｂ、Ｃの各有機ＥＬ素子１を直流電源ＤＣに接続し、電圧を印加した。このときの電流密度―印加電圧曲線を図５に示した。図中、縦軸は電流密度（ｍＡ／ｃｍ２）、横軸は印加電圧（Ｖ）である。
【０１０９】
なお、以降の説明のために、図７では、成膜条件Ａの有機ＥＬ素子１をＢＰＤ−Ａ、成膜条件Ｂの有機ＥＬ素子１をＢＰＤ−Ｂ、成膜条件Ｃの有機ＥＬ素子１をＢＰＤ−Ｃと記述した。
【０１１０】
図７に示されるように、ＢＰＤ−ＡはＢＰＤ−Ｂ、ＢＰＤ−Ｃと比較して、最も電流密度―印加電圧曲線の立ち上がりが早く、また最も低い印加電圧で高い電流密度が得られている。これは、それぞれ同じ成膜条件のホールオンリー素子であるＨＯＤ−Ａ、ＨＯＤ−Ｂ、ＨＯＤ−Ｃと同様の傾向である。
【０１１１】
さらに、上記の各有機ＥＬ素子１について、電流密度の変化に応じた発光強度の関係を表す、発光強度―電流密度曲線を図８に示した。図中、縦軸は発光強度（ｃｄ／Ａ）、横軸は電流密度（ｍＡ／ｃｍ２）である。これより、少なくとも測定した電流密度の範囲では、ＢＰＤ−Ａの発光強度が最も高いことがわかる。
【０１１２】
以上の結果により、ホール注入層４からホール輸送層６Ａへのホール注入効率の成膜条件依存性が、有機ＥＬ素子１においても、ホールオンリー素子１Ａの場合と同様に作用していることが推測される。すなわち、当該実験の有機ＥＬ素子１において、ホール注入層４を構成する酸化タングステンを、ＤＣマグネトロンスパッタ装置を用い、ターゲットは金属タングステンとし、基板温度は制御せず、チャンバー内ガスはアルゴンガスと酸素ガスで構成し、全圧が２．７Ｐａ超７．０Ｐａ以下であり、かつ酸素ガス分圧の全圧に対する比が５０％以上７０％以下であって、さらに投入電力密度が１Ｗ／ｃｍ２以上２．８Ｗ／ｃｍ２以下となる成膜条件下で、反応性スパッタ法で成膜すると、ホール注入層４からホール輸送層６Ａへのホール注入効率が良く、それにより優れた低電圧駆動と高い発光効率が実現されることが推測される。
【０１１３】
なお、上記においては、投入電力の条件は、表２をもとに改めて投入電力密度で表した。本実験で用いたＤＣマグネトロンスパッタ装置とは異なるＤＣマグネトロンスパッタ装置を用いる場合は、ターゲットのサイズに合わせて、投入電力密度が上記条件になるように投入電力を調節することにより、本実験と同様に、優れた低電圧駆動と高い発光効率の有機ＥＬ素子１を実現するホール注入層４が得られる。なお、全圧、酸素分圧については、装置やターゲットのサイズに依存しない。
【０１１４】
また、ホール注入層４の反応性スパッタ法による成膜時は、室温環境下に配置されるスパッタ装置において、基板温度を意図的には設定していない。したがって、少なくとも成膜前は基板温度は室温である。ただし、成膜中に基板温度は数１０℃程度上昇する可能性がある。
【０１１５】
なお、成膜条件Ａでホール注入層４を作製した有機ＥＬ素子１が、本実施の形態１の有機ＥＬ素子１であり、前記したフェルミ面近傍の占有準位を持つ。これについては、以降で考察する。
（ホール注入層の電子状態について）
本実施の形態１の有機ＥＬ素子１のホール注入層４を構成する酸化タングステンには、前記フェルミ面近傍の占有準位が存在している。このフェルミ面近傍の占有準位は、先の実験で示した成膜条件の調整により形成されるものである。詳細を以下に述べる。
【０１１６】
前述の成膜条件Ａ、Ｂ、Ｃで成膜した酸化タングステンにおける、前記フェルミ面近傍の占有準位の存在を確認する実験を行った。
各成膜条件で、光電子分光測定用のサンプルを作製した。当該サンプルの構成としては、図９に示す１Ｂのように、導電性シリコン基板１０Ｓの上に、厚さ１０ｎｍの酸化タングステン層１２（ホール注入層４に該当する）を、前記の反応性スパッタ法により成膜した。以降、成膜条件Ａのサンプル１ＢをサンプルＡ、成膜条件Ｂのサンプル１ＢをサンプルＢ、成膜条件Ｃのサンプル１ＢをサンプルＣと記述する。
【０１１７】
サンプルＡ、Ｂ、Ｃは、いずれもスパッタ装置内において酸化タングステン層１２を成膜した後、当該スパッタ装置に連結され窒素ガスが充填されたグローブボックス内に移送し、大気曝露しない状態を保った。そして、当該グローブボックス内でトランスファーベッセルに封入し、光電子分光装置に装着した。これにより、酸化タングステン層１２を成膜後に大気曝露することなく、紫外光電子分光（ＵＰＳ）測定を実施した。
【０１１８】
ここで、一般にＵＰＳスペクトルは、測定対象物の表面から深さ数ｎｍまでにおける、価電子帯などの占有準位の状態を反映したものになる。そこで本実験では、ＵＰＳを用いて酸化タングステン層１２の表層における占有準位の状態を観察するものとした。
【０１１９】
ＵＰＳ測定条件は以下の通りである。なお、サンプルＡ、Ｂ、Ｃでは導電性シリコン基板１０Ｓを用いたため、測定中チャージアップは発生しなかった。
光源      ：Ｈｅ  Ｉ線
バイアス  ：なし
出射角    ：基板法線方向
測定点間隔：０．０５ｅＶ
図１０に、サンプルＡの酸化タングステン層１２のＵＰＳスペクトルを示す。横軸の結合エネルギーの原点は導電性シリコン基板１０Ｓのフェルミレベルとし、左方向を正の向きとした。
【０１２０】
以下、図１０を用いて、酸化タングステン層１２の各占有準位について説明する。
一般に酸化タングステンが示すＵＰＳスペクトルにおいて、最も大きく急峻な立ち上がりは一意に定まる。この立ち上がりの変曲点を通る接線を線（ｉ）、その横軸との交点を点（ｉｉｉ）とする。これにより、酸化タングステンのＵＰＳスペクトルは、点（ｉｉｉ）から高結合エネルギー側に位置する領域（ｘ）と、低結合エネルギー側に位置する領域（ｙ）に分けられる。
【０１２１】
ここで、以下の表４に示した酸化タングステン層１２の組成比によれば、サンプルＡ、Ｂ、Ｃとも、タングステン原子と酸素原子の数の比率がほぼ１：３である。なお、この組成比は、Ｘ線光電子分光（ＸＰＳ）により求めた。具体的には、当該光電子分光装置を用い、前記ＵＰＳ測定と同様に、酸化タングステン層１２を大気曝露することなくＸＰＳ測定し、酸化タングステン層１２の表面から深さ数ｎｍまでにおけるタングステンと酸素の組成比を見積もった。なお、表４には、酸化タングステン層１２の成膜条件も併記してある。
【０１２２】
【表４】
2012174712.tif 000006
【０１２３】
この組成比から、サンプルＡ、Ｂ、Ｃのいずれにおいても、酸化タングステン層１２は少なくとも表面から深さ数ｎｍ以内の範囲において、三酸化タングステンを基本とする原子配置、つまり６つの酸素原子が１つのタングステン原子に対し８面体配位で結合し、８面体が互いに頂点の酸素原子を共有する構造を基本構造に持つと考えられる。したがって、図１０における領域（ｘ）は、三酸化タングステン結晶、あるいはその結晶の秩序が乱れた（ただし結合は切れておらず、上記基本構造が保たれている）アモルファス構造が持つ、上記基本構造に由来する占有準位であり、いわゆる価電子帯に対応する領域である。なお、本願発明者は酸化タングステン層１２のＸ線吸収微細構造（ＸＡＦＳ）測定を行い、サンプルＡ、Ｂ、Ｃのいずれにおいても、上記基本構造が形成されていることを確認した。
【０１２４】
したがって、図１０における領域（ｙ）は、価電子帯と伝導帯の間のバンドギャップに対応するが、本ＵＰＳスペクトルが示すように、酸化タングステンにはこの領域にも、価電子帯とは別の占有準位が存在することがあることが知られている。これは上記基本構造とは異なる別の構造に由来する準位であり、いわゆるバンドギャップ間準位（ｉｎ−ｇａｐ  ｓｔａｔｅあるいはｇａｐ  ｓｔａｔｅ）である。
【０１２５】
続いて図１１に、サンプルＡ、Ｂ、Ｃにおける各酸化タングステン層１２の、領域（ｙ）におけるＵＰＳスペクトルを示す。図１１に示すスペクトルの強度は、図１０における点（ｉｉｉ）よりも３〜４ｅＶほど高結合エネルギー側に位置するピーク（ｉｉ）のピークトップの値で規格化した。図１１にも図１０の点（ｉｉｉ）と同じ横軸位置に点（ｉｉｉ）を示している。横軸は点（ｉｉｉ）を基準とした相対値（相対結合エネルギー）として表し、左から右に向かって結合エネルギーが低くなるように示している。
【０１２６】
図１１に示されるように、サンプルＡの酸化タングステン層１２では、点（ｉｉｉ）からおおよそ３．６ｅＶ低い結合エネルギーの位置から、点（ｉｉｉ）からおおよそ１．８Ｖ低い結合エネルギーの位置までの領域に、ピークの存在が確認できる。このピークの明瞭な立ち上がり位置を図中に点（ｉｖ）で示した。このようなピークは、サンプルＢ、Ｃでは確認できない。
【０１２７】
本発明はこのように、ＵＰＳスペクトルにおいて点（ｉｉｉ）から１．８〜３．６ｅＶ程度低い結合エネルギーの領域内に隆起（ピーク形状を持つとは限らない）した構造を持つ酸化タングステンを、ホール注入層として用いることにより、有機ＥＬ素子において優れたホール注入効率が発揮できるようになっている。
【０１２８】
ここで、当該隆起の程度が急峻であるほど、ホール注入効率が高くなる傾向があることが分かっている。したがって、図１１に示すように、点（ｉｉｉ）から２．０〜３．２ｅＶ程度低い結合エネルギーの領域は、比較的当該隆起構造を確認しやすく、かつ、その隆起が比較的急峻である領域として、特に重要であると言える。
【０１２９】
なお、以降、ＵＰＳスペクトルにおける当該隆起構造を、「フェルミ面近傍の隆起構造」と称する。このフェルミ面近傍の隆起構造に対応する占有準位が、前記した「フェルミ面近傍の占有準位」である。
【０１３０】
次に、上記フェルミ面近傍の隆起構造をより明確にするために、図１１に示したサンプルＡ、Ｂ、ＣのＵＰＳスペクトルにおける規格化強度の微分を計算した。
具体的には、グラフ解析ソフトウェア「ＩＧＯＲ  Ｐｒｏ  ６．０」を用い、図１１に示すＵＰＳスペクトルについて２項スムージング（スムージングファクターは１とした）を１１回行い、その後に中心差分法による微分処理を行った。これはＵＰＳ測定時のバックグラウンドノイズなどのばらつき要因を平滑化し、微分曲線をスムーズにし、下記の議論を明快にするためである。
【０１３１】
この処理により得られた微分曲線を図１２に示した。図１２中の点（ｉｉｉ）、（ｉｖ）は図１１と同一の横軸位置である。
図１２に示す微分曲線によれば、サンプルＢ、Ｃの酸化タングステン層１２では、光電子分光装置で測定可能な結合エネルギーから点（ｉｖ）に至るまでの領域（ｖ）においては、微分値は０付近をほぼ前後するのみであり、さらに点（ｉｖ）から高結合エネルギー側におおよそ１．２ｅＶまでの領域（ｖｉ）では、微分値は高結合エネルギー側に向かって、ほぼその増加率を増しながら漸増していくのみである。そして、この領域（ｖ）、（ｖｉ）におけるサンプルＢ、Ｃの各微分曲線の形状は、当該各微分曲線の元である図１１に示したサンプルＢ、ＣのＵＰＳスペクトルとほぼ相似である。したがって、サンプルＢ、Ｃの領域（ｖ）、（ｖｉ）におけるＵＰＳスペクトルとその微分曲線の形状は、指数関数的な形状であると言える。
【０１３２】
一方、サンプルＡの酸化タングステン層１２では、点（ｉｖ）付近から高結合エネルギー側に向かって急峻な立ち上がりを見せており、領域（ｖ）、（ｖｉ）における微分曲線の形状は指数関数的な曲線の形状とは明らかに異なっている。このようなサンプルＡについては、図１１の微分前のスペクトルにおいても、点（ｉｖ）付近から隆起し始め、また指数関数的なスペクトル形状とは異なる、フェルミ面近傍の隆起構造を持つことが確認できる。
【０１３３】
このようなサンプルＡの特性は、言い換えると、価電子帯で最も低い結合エネルギーよりおおよそ１．８〜３．６ｅＶ低い範囲内にフェルミ面近傍の占有準位が存在し、特に、価電子帯で最も低い結合エネルギーよりおおよそ２．０〜３．２ｅＶ低い範囲内にて、この範囲に対応するフェルミ面近傍の隆起構造が、ＵＰＳスペクトルで明瞭に確認できるものである。
【０１３４】
次に、成膜後大気曝露せずに図１１のＵＰＳスペクトルを測定したサンプルＡ、Ｂ、Ｃの酸化タングステン層１２に対し、常温にて大気曝露を１時間行った。そして、再びＵＰＳ測定を行い、これによるスペクトルの変化を確認した。その前記領域（ｙ）におけるＵＰＳスペクトルを図１３に示す。横軸の取り方は図１１と同様であり、図中の点（ｉｉｉ）、（ｉｖ）は図１１と同一の横軸位置である。
【０１３５】
図１３に示したＵＰＳスペクトルによれば、サンプルＢ、Ｃの酸化タングステン層１２では、大気曝露前と同様にフェルミ面近傍の隆起構造は確認できない。これに対し、サンプルＡの酸化タングステン層１２では、大気曝露後には強度やスペクトル形状に変化はみられるものの、依然としてフェルミ面近傍の隆起構造の存在を確認できる。これにより、サンプルＡについては、一定時間大気曝露を行っても、大気曝露前の特性が維持でき、周辺雰囲気に対して一定の安定性を有することがわかる。
【０１３６】
以上では、サンプルＡ、Ｂ、Ｃについて測定したＵＰＳスペクトルに対して議論を行ったが、上記フェルミ面近傍の隆起構造は、ＸＰＳや硬Ｘ線光電子分光測定で得たスペクトルでも同様に確認することができる。
【０１３７】
図１４は、サンプルＡの酸化タングステン層１２の、前記大気曝露後のＸＰＳスペクトルである。なお、比較のため、サンプルＡの酸化タングステン層１２のＵＰＳスペクトル（図１０と同一のもの）を重ね書きした。
【０１３８】
ＸＰＳ測定条件は、光源がＡｌ  Ｋα線であること以外は、前述のＵＰＳ測定条件と同様である。ただし測定点の間隔は０．１ｅＶとした。図１４において、図中の点（ｉｉｉ）は図１０と同一の横軸位置であり、横軸は図１１と同様に、点（ｉｉｉ）を基準とした相対結合エネルギーで示している。また、ＸＰＳスペクトルにおける図１０の（ｉ）に該当する線を、図１４中で（ｉ）’で示した。
【０１３９】
図１４に示すように、サンプルＡの酸化タングステン層１２におけるフェルミ面近傍の隆起構造は、ＸＰＳスペクトルにおいても、ＵＰＳスペクトルの場合と同様に、価電子帯で最も低い結合エネルギーよりもおおよそ１．８〜３．６ｅＶ低い範囲内にて、相当の大きさの隆起構造として、存在を明確に確認することができる。なお、別の実験により、硬Ｘ線光電子分光のスペクトルでも同様にフェルミ面近傍の隆起構造が確認できた。
【０１４０】
なお、上記測定においては、光電子分光測定用のサンプルとして、図１に示す有機ＥＬ素子１の構造とは別に、導電性シリコン基板１０Ｓの上に酸化タングステン層１２を形成してなるサンプル１Ｂ（図９）を用いた。これは単に、測定中のチャージアップを防ぐための措置であり、本発明の有機ＥＬ素子の構造を当該構成に限定するものではない。
【０１４１】
本願発明者が行った別の実験によれば、図１に示す有機ＥＬ素子１の構成（基板１０の片面にＩＴＯからなる陽極２、および酸化タングステンからなるホール注入層４を、順次積層した構成）を有するサンプルを用い、ＵＰＳ、ＸＰＳ測定を行った場合は、成膜条件Ｂ、Ｃの酸化タングステン層の測定中にチャージアップが発生した。
【０１４２】
しかしながら、チャージアップをキャンセルする中和銃を併用すれば、ホール注入層４の各占有準位の示す結合エネルギーの絶対値（例えば、光電子分光装置自体のフェルミレベルを原点とするときの結合エネルギーの値）は、サンプル１Ｂの酸化タングステン層１２のものとは異なることがあるものの、少なくともバンドギャップから価電子帯で最も低い結合エネルギーに至る範囲においては、サンプル１Ｂと同様の形状のスペクトルが得られている。
（ホール注入層から機能層へのホール注入効率に関する考察）
酸化タングステンからなるホール注入層において、ＵＰＳスペクトル等でフェルミ面近傍の隆起構造として確認できるフェルミ面近傍の占有準位が、ホール注入層から機能層へのホール注入効率に作用する原理は、以下のように考えることができる。
【０１４３】
酸化タングステンの薄膜や結晶に見られる、前記フェルミ面近傍の占有準位は、酸素欠陥に類する構造に由来することが、実験および第一原理計算の結果から多数報告されている。
【０１４４】
具体的には、酸素原子の欠乏により形成される隣接したタングステン原子の５ｄ軌道同士の結合軌道や、酸素原子に終端されることなく膜表面や膜内に存在するタングステン原子単体の５ｄ軌道に、前記フェルミ面近傍の占有準位が由来するものと推測されている。これらの５ｄ軌道は、半占あるいは非占状態であれば、有機分子と接触したとき、相互のエネルギー安定化のために、有機分子の最高被占軌道から電子を引き抜くことが可能であると推測される。
【０１４５】
実際、酸化タングステンと、触媒作用やエレクトロクロミズム、フォトクロミズムなど、多くの共通した物性を持つ酸化モリブデンにおいては、その薄膜上に有機低分子のα−ＮＰＤからなる層を積層すると、α−ＮＰＤ分子から酸化モリブデン薄膜に電子が移動するとの報告がある（非特許文献３参照）。
【０１４６】
なお、本願発明者は、酸化タングステンにおいては、隣接したタングステン原子の５ｄ軌道同士の結合軌道よりも結合エネルギーが低い、タングステン原子単体の半占５ｄ軌道あるいはそれに類似した構造が、フェルミ面近傍の占有準位に該当するものと考える。
【０１４７】
図１５は、本発明のフェルミ面近傍の占有準位を持つ酸化タングステン層と、α−ＮＰＤ層との界面における、エネルギーダイアグラムである。
図１５中では、まず、当該酸化タングステン層（ホール注入層に該当する）における、価電子帯で最も低い結合エネルギー（図中「価電子帯上端」と表記した）と、フェルミ面近傍の占有準位の立ち上がり位置に相当する、フェルミ面近傍の占有準位で最も低い結合エネルギー（図中「ｉｎ−ｇａｐ  ｓｔａｔｅ上端」と表記した）を示している。ＵＰＳスペクトルにおいては、価電子帯上端は図１０の点（ｉｉｉ）に該当し、ｉｎ−ｇａｐ  ｓｔａｔｅ上端は図１１の点（ｉｖ）に該当する。
【０１４８】
そして、さらに当該酸化タングステン層の上に、α−ＮＰＤ（機能層に該当する）を積層したときの、α−ＮＰＤ層の膜厚と、α−ＮＰＤの最高被占軌道の結合エネルギー、また真空準位との関係も示している。ここで、α−ＮＰＤの最高被占軌道の結合エネルギーとは、ＵＰＳスペクトルにおける、当該最高被占軌道によるピークの立ち上がり位置の結合エネルギーであり、言い換えればα−ＮＰＤの最高被占軌道で最も低い結合エネルギーである。
【０１４９】
具体的には、ＩＴＯ基板上に成膜した当該酸化タングステン層を、光電子分光装置と当該装置に連結された超高真空蒸着装置との間で基板を往復させながら、ＵＰＳ測定とα−ＮＰＤの超高真空蒸着とを繰り返すことで、図１５のエネルギーダイアグラムを得た。ＵＰＳ測定中にチャージアップは確認されなかったので、図１５では、縦軸の結合エネルギーをＩＴＯ基板のフェルミレベルを原点とした絶対値表記にしている。
【０１５０】
図１５から、α−ＮＰＤ層の厚さが少なくとも０〜０．３ｎｍの範囲、つまり当該酸化タングステン層とα−ＮＰＤ層との界面付近においては、当該酸化タングステン層のｉｎ−ｇａｐ  ｓｔａｔｅ上端と、α−ＮＰＤの最高被占軌道の結合エネルギーはほぼ等しく、言わば互いの準位が接続した状態（前述の界面準位接続の状態）になっていることがわかる。なお、ここで言う「等しい」とは、実際上多少の差を含んでおり、具体的には±０．３ｅＶ以内の範囲を指す。
【０１５１】
さらに、図１５は、前記界面準位接続が、偶然によるものではなく、酸化タングステンとα−ＮＰＤとの相互作用により実現しているものであることを示している。
例えば、界面における真空準位の変化（真空準位シフト）は、その変化の向きから、界面に電気二重層が、酸化タングステン層側を負、α−ＮＰＤ層側を正として形成されていることを示す。また、その真空準位シフトの大きさが２ｅＶ近くと非常に大きいため、当該電気二重層は、物理吸着等ではなく、化学結合に類する作用により形成されたと考えるのが妥当である。すなわち、前記界面準位接続は、酸化タングステンとα−ＮＰＤとの相互作用により実現していると考えるべきである。
【０１５２】
本願発明者は、具体的な相互作用として、以下のメカニズムを推察している。
まず、フェルミ面近傍の占有準位は、上述のとおり、酸素欠陥に類する構造を構成しているタングステン原子の５ｄ軌道に由来するものである。これを、以下「隆起構造のＷ５ｄ軌道」と称する。
【０１５３】
当該酸化タングステン層の表面において、隆起構造のＷ５ｄ軌道に、α−ＮＰＤ分子の最高被占軌道が近づくと、相互のエネルギー安定化のために、α−ＮＰＤ分子の最高被占軌道から、隆起構造のＷ５ｄ軌道に電子が移動する。これにより、界面に電気二重層が形成され、図１５に見られるような真空準位シフト、界面準位接続が起こる。
【０１５４】
さらに具体的には、α−ＮＰＤ等のアミン系有機分子の最高被占軌道は、一般にその電子密度がアミン構造の窒素原子に偏って分布しており、当該窒素原子の非共有電子対を主成分として構成されていることが、第一原理計算による結果として多数報告されている。このことから、特に、当該酸化タングステン層と、アミン系有機分子の層との界面においては、アミン構造の窒素原子の非共有電子対から、隆起構造のＷ５ｄ軌道に電子が移動すると推察される。
【０１５５】
上記の推察を支持するものとしては、前述のように酸化タングステンと共通の物性を持つ酸化モリブデンの蒸着膜と、α−ＮＰＤ、Ｆ８ＢＴとの各界面において、図１５で示した酸化タングステン層とα−ＮＰＤ層の界面準位接続と同様の界面準位接続の報告がある（非特許文献４、５、６参照）。
【０１５６】
本発明の有機ＥＬ素子のホール注入層が持つ、機能層に対する優れたホール注入効率は、以上の界面準位接続により説明することができる。すなわち、フェルミ面近傍の占有準位を持つ酸化タングステンからなるホール注入層と、隣接した機能層との間で、界面準位接続が起こり、フェルミ面近傍の占有準位の立ち上がり位置の結合エネルギーと、機能層の最高被占軌道の立ち上がり位置の結合エネルギーがほぼ等しくなる。ホール注入は、この接続された準位間で起こる。したがって、本発明のホール注入層と機能層との間のホール注入障壁は、ほぼ無いに等しい。
【０１５７】
しかしながら、フェルミ面近傍の占有準位を形成する要因である酸素欠陥に類する構造が全く無い酸化タングステンというものが、現実に存在するとは考えにくい。例えば、前述のサンプルＢ、Ｃ等、光電子分光スペクトルにおけるフェルミ面近傍の隆起構造がない酸化タングステンにおいても、酸素欠陥に類する構造が、極めてわずかにでも存在はしていると考えるのが妥当である。
【０１５８】
これに対し、先の実験が示すように、サンプルＡの酸化タングステン層１２に該当するホール注入層４を持つホールオンリー素子ＨＯＤ−Ａおよび有機ＥＬ素子ＢＰＤ−Ａが優れた低電圧駆動を示す理由を、図１６を用いて説明する。
【０１５９】
酸化タングステン層に機能層を積層するとき、機能層を構成する有機分子の最高被占軌道と、酸化タングステン層のフェルミ面近傍の占有準位とが相互作用するには、その界面において、有機分子の最高被占軌道の電子密度が高い部位（例えば、アミン系有機分子におけるアミン構造の窒素原子。図中「注入サイト（ｙ）」で示す）と、酸化タングステン層表面の酸素欠陥に類する構造（図中「注入サイト（ｘ）」で示す）が、相互作用する距離まで接近（接触）する必要がある。
【０１６０】
しかし、図１６（ｂ）に示すように、前述のサンプルＢ、Ｃ等、フェルミ面近傍の隆起構造が存在しない酸化タングステン層には、注入サイト（ｘ）が存在するとしても、その数密度は、ＵＰＳスペクトルにおいてフェルミ面近傍の隆起構造を発現するまでに至らないほど小さい。したがって、注入サイト（ｙ）が注入サイト（ｘ）と接触する可能性が非常に低い。注入サイト（ｘ）と注入サイト（ｙ）が接触するところにおいてホールが注入されるのであるから、サンプルＢ、Ｃはその効率が極めて悪いことがわかる。
【０１６１】
これに対し、図１６（ａ）に示すように、前述のサンプルＡ等、フェルミ面近傍の隆起構造を持つ酸化タングステン層には、注入サイト（ｙ）が豊富に存在する。したがって、注入サイト（ｙ）が注入サイト（ｘ）と接触する可能性が高く、ホール注入層から機能層へのホール注入効率が高いことがわかる。
【０１６２】
ここまでの一連の考察をより確実にするために、さらに、フェルミ面近傍の隆起構造が全く確認できない、成膜条件Ｃの酸化タングステン層に対しても、図１５と同様に、α−ＮＰＤ層との界面におけるエネルギーダイアグラムを測定した。
【０１６３】
図１７にその結果を示す。ここで、上記のように、当該酸化タングステン層では、フェルミ面近傍の隆起構造に該当するｉｎ−ｇａｐ  ｓｔａｔｅ上端が全く確認できなかった。そこで、ホール注入に使われる準位の別の候補として、ＵＰＳスペクトルにおいてフェルミ面近傍の隆起構造の位置よりも高結合エネルギー側に見られる、当該隆起構造とは別の構造（図１０の（ｚ））の立ち上がり位置（「第２ｉｎ−ｇａｐ  ｓｔａｔｅ上端」と表記した）と、価電子帯上端とを、図１７中に示した。
【０１６４】
しかしながら、図１７のα−ＮＰＤの最高被占軌道は図１５とは全く異なり、第２ｉｎ−ｇａｐ  ｓｔａｔｅ上端にも、価電子帯上端にも、全く近づいておらず、つまり全く界面準位接続が起こっていない。これは、第２ｉｎ−ｇａｐ  ｓｔａｔｅも、価電子帯も、α−ＮＰＤの最高被占軌道とはほとんど相互作用していないことを意味する。そして、仮に第２ｉｎ−ｇａｐ  ｓｔａｔｅ上端からα−ＮＰＤの最高被占軌道にホールが注入されるとしても、その注入障壁は０．７５ｅＶと、ほぼ０であった図１５の場合に比べ極めて大きい。
【０１６５】
この注入障壁の差は、前述の各成膜条件のホールオンリー素子１Ａ、有機ＥＬ素子１の駆動電圧や発光効率に大きく影響していると考えられる。すなわち、成膜条件Ａ、Ｂ、Ｃの各ホールオンリー素子１Ａ、有機ＥＬ素子１の特性の違いは、本発明の有機ＥＬ素子が、ホール注入層から機能層への優れたホール注入効率を持つことを強く示唆するものと考えられるのである。
【０１６６】
以上をまとめると、本発明の有機ＥＬ素子が優れたホール注入効率を持つことは、次のように説明できる。
まず、酸化タングステンからなるホール注入層が、その光電子分光スペクトルにおいて、フェルミ面近傍の隆起構造を持つ。これは、酸素欠陥に類する構造、そしてそれに由来するフェルミ面近傍の占有準位が、当該ホール注入層の表面に少なからず存在することを意味する。
【０１６７】
そして、フェルミ面近傍の占有準位自体は、隣接する機能層を構成する有機分子から電子を奪うことで、有機分子の最高被占軌道と界面準位接続する作用を持つ。
したがって、ホール注入層の表面に、少なからず酸素欠陥に類する構造が存在すれば、フェルミ面近傍の占有準位と、有機分子の最高被占軌道の電子密度が高い部位とが接触する確率が高く、界面準位接続の作用が効率的に起こり、ホール注入層から機能層への優れたホール注入効率が発現することになる。
（陽極からホール注入層へのホール注入効率に関する考察）
次に、陽極と、本発明の酸化タングステンからなるホール注入層との間に形成される、ショットキーオーミック接続の安定性（陽極の材料や表面状態に対する依存性）について説明する。
［陽極とホール注入層の間のホール注入障壁について］
まず、陽極と機能層を直接積層した従来構成の有機ＥＬ素子における、陽極と機能層との界面付近におけるエネルギーダイアグラムを、図１８〜２１にそれぞれ示す。なお、ここでは機能層としてα−ＮＰＤを用いた。また、図中の縦軸の結合エネルギーは、陽極のフェルミレベルを原点とした絶対値表記にしている。
【０１６８】
図１８、１９のように、陽極をＩＺＯで構成する場合、当該陽極の表面に対し、純水洗浄のみを行ったもの（図１８）、また純水洗浄後さらにドライエッチング処理を行ったもの（図１９）とで、陽極のフェルミレベルと機能層の最高被占軌道との間のホール注入障壁は、いずれも１ｅＶ超という相当な大きさであり、しかもその大きさが、ＩＺＯ表面に対する処理の違いで大きく変動していることが分かる。
【０１６９】
また、図２０、２１のように、陽極をＩＴＯで構成する場合においても、当該陽極の表面に対し、ＩＰＡ（イソプロパノール）洗浄のみを行ったもの（図２０）、またＩＰＡ洗浄後さらに酸素プラズマで処理したもの（図２１）とも、やはり相当な高さのホール注入障壁が存在することが分かる。
【０１７０】
これらの図１８〜２１に示すように、従来の有機ＥＬ素子では、陽極材料の種類や陽極の表面状態によって、陽極と機能層との間ホール注入障壁が相当に変動するほか、障壁自体も大きく、駆動電圧の面において改善の余地があったことを確認できる。
【０１７１】
一方、陽極と、本発明の酸化タングステンからなるホール注入層を積層した場合の、陽極と本発明のホール注入層との界面付近におけるエネルギーダイアグラムを、図２２〜２６にそれぞれ示す。
【０１７２】
図２２、２３は、陽極をＩＺＯで構成する場合である。図１８、１９と同様に、当該陽極の表面に対し、純水洗浄のみを行ったもの（図２２）、また純水洗浄後さらにドライエッチング処理を行ったもの（図２３）をそれぞれ作製し、その上に本発明のホール注入層を積層している。
【０１７３】
図２４、２５は、陽極をＩＴＯで構成する場合である。図２０、２１と同様に、当該陽極の表面に対し、ＩＰＡ洗浄のみを行ったもの（図２４）、またＩＰＡ洗浄後さらに酸素プラズマで処理したもの（図２５）をそれぞれ作製し、その上に本発明のホール注入層を積層している。
【０１７４】
さらに、図２６は、陽極をアルミニウムで構成する場合である。当該陽極を成膜した後、その表面が自然酸化されないように、大気曝露することなく本発明のホール注入層を積層している。
【０１７５】
これらの図２２〜２６に示される結果から、次のことがわかる。
まず、図２２〜２６のすべてにおいて、ホール注入層の膜厚がおよそ２ｎｍ未満においては、フェルミ面近傍の占有準位の立ち上がり位置であるｉｎ−ｇａｐ  ｓｔａｔｅ上端の結合エネルギーは比較的急峻に変化しているが、膜厚２ｎｍ以上においては、ほぼ一定である。そして、その一定となった結合エネルギーの値は、陽極のフェルミレベルに非常に近く、差は±０．３ｅＶ以内に収まっている。これは、言い換えれば、図２２〜２６のすべてにおいて、陽極と本発明のホール注入層の間では、ショットキーバリアの幅が２ｎｍ程度の良好なショットキーオーミック接続が実現されている、ということを意味する。
【０１７６】
さらに、図２２、２３のＩＺＯ陽極、また図２４、２５のＩＴＯ陽極においては、ホール注入層の膜厚が２ｎｍ以上における陽極のフェルミレベルとｉｎ−ｇａｐ  ｓｔａｔｅ上端との結合エネルギー差は、陽極の表面状態に依存せず、ほぼ同じ値（高々０．０２ｅＶのずれ）となっている。
【０１７７】
したがって、次のことが言える。まず、陽極の材料がＩＺＯ、ＩＴＯ、アルミニウムのいずれでも、陽極と本発明のホール注入層は、ホール注入層の膜厚が２ｎｍ以上であれば、ショットキーオーミック接続する。さらに、陽極の表面状態が少なくとも上記したいずれの処理を経た場合のものでも、この接続は依然良好に保たれるばかりでなく、その接続の程度（上記の結合エネルギー差）も、陽極の表面状態の違いに依存することなく．極めて安定した一定の状況を維持しているのである。
【０１７８】
これらの結果から、本発明の酸化タングステンからなるホール注入層を用いれば、陽極の仕事関数や表面状態を一定にするための諸作業、つまり陽極材料を厳密に選択したり、ホール注入層形成直前の陽極の表面状態を高度に一定に維持したりするなどの特別な配慮を行わなくても、陽極からホール注入層への良好なホール注入効率を期待できる。
【０１７９】
以上をまとめると、本発明における酸化タングステンからなるホール注入層は、フェルミ面近傍に占有準位を有することで、当該準位の作用により、陽極の仕事関数や表面状態にほとんど影響を受けずに陽極とショットキーオーミック接続を実現し、具体的には、陽極の表面からホール注入層側への距離が２ｎｍの位置において、陽極のフェルミレベルと当該占有準位の結合エネルギー差が±０．３ｅＶ以内に収まっている。その結果、陽極とホール注入層との間のホール注入障壁を相当に緩和することができる。
【０１８０】
ここで、本発明のホール注入層は、前述のように当該占有準位の作用により、機能層との間のホール注入障壁も極めて小さい。したがって、陽極からホール注入層へ、またホール注入層から機能層へと、ほとんど障壁を受けることなくホールを注入することができる。このように、ホール注入層と機能層との間のホール注入障壁のみならず、陽極とホール注入層との間のホール注入障壁をも緩和することで、一層、良好な素子の低電圧駆動を実現できる。さらに、ホール注入効率の向上を図れば、駆動時に素子にかかる負荷が軽減されるため、素子の駆動寿命を延ばすことも期待できる。
［ショットキーオーミック接続の安定性の確認］
上記のように、本発明の酸化タングステンからなるホール注入層は、膜厚が２ｎｍ以上であれば、陽極との間に安定したショットキーオーミック接続を形成できる。このことを素子の特性によっても確認した。
【０１８１】
まず、ホールオンリー素子を用いて、本発明のホール注入層における、陽極からホール注入層へのホール注入効率の膜厚依存性を評価した。
当該ホールオンリー素子は、図２のホールオンリー素子１Ａと、ホール注入層４Ａの膜厚以外は同じ構成および製造方法である。具体的には、当該ホール注入層は、前述の成膜条件Ａで成膜し、膜厚は５〜３０ｎｍの範囲とした。また、比較のために、ホール注入層を省略した、すなわち陽極とバッファ層を直接積層した素子も作製した（以降「膜厚０ｎｍ」と称す）。他の各層の膜厚は、ＩＴＯ陽極が５０ｎｍ、ＴＦＢからなるバッファ層が２０ｎｍ、Ｆ８ＢＴからなる発光層が８０ｎｍ、金からなる陰極が１００ｎｍである。
【０１８２】
当該ホールオンリー素子は、膜厚０ｎｍの素子を除き、ホール注入層がいずれも成膜条件Ａで成膜されているため、ホール注入層からバッファ層へのホール注入効率は全て同等と考えられる。さらに、ホール注入層の膜厚以外の構成も同一である。したがって、当該ホールオンリー素子の特性には、ホール注入層の膜厚、および陽極とホール注入層との間のショットキーオーミック接続の形成の程度が主に影響するはずである。
【０１８３】
ここで、まず、ホール注入層の電気抵抗の影響が考えられる。ホール注入層の膜厚が大きいほどホール注入層の抵抗は増加する。しかしながら、成膜条件Ａのホール注入層の抵抗率は、バッファ層や発光層の１００分の１以下であることが、別の実験により確認された。したがって、当該ホールオンリー素子の特性には、ホール注入層の膜厚の違いによる抵抗の違いはほとんど寄与しない。
【０１８４】
したがって、当該ホールオンリー素子は、膜厚０ｎｍの素子を除き、陽極とホール注入層との間に一定のショットキーオーミック接続を形成できていれば、全て同等の特性になるはずである。
【０１８５】
作製したホール注入層の膜厚が０ｎｍ、５ｎｍ、３０ｎｍの各ホールオンリー素子を直流電源に接続し、電圧を印加した。このときの印加電圧を変化させ、電圧値に応じて流れた電流値を素子の単位面積当たりの値（電流密度）に換算した。以降、「駆動電圧」とは、電流密度１０ｍＡ／ｃｍ２のときの印加電圧とする。
【０１８６】
各ホールオンリー素子の駆動電圧を表５に示す。
【０１８７】
【表５】
2012174712.tif 000007
【０１８８】
膜厚０ｎｍの素子の駆動電圧は相当に高くなっている。これは、本発明のホール注入層を持たないために、陽極と機能層との間に大きなホール注入障壁が生じているためと考えられる。一方、膜厚５ｎｍ、３０ｎｍの各素子では、駆動電圧が低く抑えられており、その値も膜厚に依存せず、ほぼ同じであることがわかる。これより、ホール注入層の膜厚が少なくとも５ｎｍ以上であるとき、陽極と本発明のホール注入層の間には、ほぼ一定のショットキーオーミック接続が形成され、陽極からホール注入層への良好なホール注入効率が実現していると考えられる。
【０１８９】
次に、有機ＥＬ素子においても、本発明のホール注入層における、陽極からホール注入層へのホール注入効率の膜厚依存性を評価した。
当該有機ＥＬ素子は、上記のホールオンリー素子の構成において、金からなる陰極を、バリウム層（膜厚５ｎｍ）、アルミニウム層（膜厚１００ｎｍ）の積層によるものに変更したものである。ホール注入層の膜厚は２〜３０ｎｍの範囲とした。
【０１９０】
当該有機ＥＬ素子も、ホール注入層の膜厚以外の構成は全て同一であるから、陽極とホール注入層との間に一定のショットキーオーミック接続を形成できていれば、全て同等の特性になるはずである。
【０１９１】
作製したホール注入層の膜厚が２ｎｍ、５ｎｍ、１５ｎｍ、２０ｎｍ、３０ｎｍの各有機ＥＬ素子を直流電源に接続し、電圧を印加した。このときの印加電圧を変化させ、電圧値に応じて流れた電流値を素子の単位面積当たりの値（電流密度）に換算した。以降、「駆動電圧」とは、電流密度１０ｍＡ／ｃｍ２のときの印加電圧とする。
【０１９２】
各有機ＥＬ素子の駆動電圧を表６に示す。
【０１９３】
【表６】
2012174712.tif 000008
【０１９４】
駆動電圧はいずれも低く、良好である。素子の作製上必然的に生じる各層の膜厚のばらつきなどを考慮すれば、これらの駆動電圧は、膜厚に依存せず、十分に同等と見なせる。これより、ホールオンリー素子の場合と同様に、当該有機ＥＬ素子においても、ホール注入層の膜厚が２ｎｍ以上であるとき、陽極と本発明のホール注入層の間に、ほぼ一定のショットキーオーミック接続が形成されていると考えられる。
【０１９５】
続いて、有機ＥＬ素子を用いて、本発明のホール注入層の膜厚と、素子の駆動寿命との関係についても評価を行った
当該有機ＥＬ素子は、表６で用いたものと同じ構成であり、ホール注入層の膜厚は２〜３０ｎｍの範囲とし、また、比較のために、ホール注入層４Ａを省略した膜厚０ｎｍの素子も作製した。
【０１９６】
各素子ともホール注入層の膜厚以外の構成は同一であり、したがって、陽極とホール注入層との間に一定のショットキーオーミック接続を形成できていれば、同程度の寿命が期待できる。
【０１９７】
作製したホール注入層の膜厚が０ｎｍ、２ｎｍ、５ｎｍ、３０ｎｍの各素子を直流電源に接続し、電流密度１０ｍＡ／ｃｍ２の定電流で駆動し、発光輝度の駆動時間による変化を測定した。
【０１９８】
各素子において、輝度が駆動開始時の６０％に低下するまでの輝度低下時間を表７に示す。
【０１９９】
【表７】
2012174712.tif 000009
【０２００】
これより、まず、膜厚０ｎｍの素子は輝度の低下が速く、つまり寿命が短いことがわかる。これは、本発明のホール注入層を持たないために、陽極と機能層との間に大きなホール注入障壁が生じ、定電流を流すためには駆動電圧を高くする必要があり、素子への負荷が高くなることが大きく影響していると考えられる。
【０２０１】
一方、膜厚２ｎｍ、５ｎｍ、３０ｎｍの各素子は、膜厚０ｎｍの素子に比べ輝度低下が遅く、つまり寿命が長い。これは、本発明のホール注入層により、ホール注入障壁が効果的に緩和され、駆動電圧が低くて済み、素子への負担が軽減されたためであると考えられる。
【０２０２】
そして、膜厚２ｎｍ、５ｎｍ、３０ｎｍの各素子は、いずれも良好で同程度の輝度低下を示している。したがって、やはりホール注入層の膜厚が２ｎｍ以上であれば、陽極と本発明のホール注入層の間に、ほぼ一定のショットキーオーミック接続が形成され、このためホール注入層の膜厚が２ｎｍ以上の素子は駆動電圧が同程度となり、同程度の寿命を示すと考えられる。
【０２０３】
以上の実験により、本発明の酸化タングステンからなるホール注入層は、膜厚が２ｎｍ以上であれば、陽極との間に安定したショットキーオーミック接続を形成できることが、素子特性によっても確認された。
【０２０４】
なお、表１および図５〜８の測定で用いた素子においては、ホール注入層の成膜条件に関わらず、陽極とホール注入層の間は、本発明のショットキーオーミック接続がなされている。これは、ＩＴＯ陽極の表面処理により形成したものである。詳細を以下に述べる。
【０２０５】
図１５で用いた方法と同様に、当該ＩＴＯ陽極上への各成膜条件のホール注入層の成膜とＵＰＳ測定とを繰り返したところ、ホール注入層の膜厚がおよそ２ｎｍ以内では、成膜条件に関わらずフェルミ面近傍の隆起構造が確認され、陽極とショットキーオーミック接続を形成していた。しかし、膜厚が大きくなると、図１１に示したように、成膜条件によってフェルミ面近傍の隆起構造の有無が異なるものとなった。
【０２０６】
これは、ホール注入層の成膜前に、当該ＩＴＯ陽極の表面に対してアルゴンイオンスパッタ処理を行い、当該ＩＴＯ陽極の洗浄をするとともに、その表面に酸素欠陥を形成したことによると考えられる。
【０２０７】
すなわち、当該ＩＴＯ陽極の表面に酸素欠陥を形成することにより、ホール注入層の成膜開始直後においては、酸化タングステンの酸素原子が当該ＩＴＯ側に奪われやすくなり、このため界面近傍のみにおいては、ホール注入層に酸素欠陥に類する構造が多くなる。このため、陽極とホール注入層の間に、本発明のショットキーオーミック接続が形成される。
【０２０８】
ホール注入層の成膜開始後、膜厚が数ｎｍ以上になれば、以降は各成膜条件で決まる膜質で一様に成膜されるため、ホール注入層の膜厚が３０ｎｍである表１および図５〜８の測定で用いた素子の特性は、成膜条件に依存するものになる。
【０２０９】
以上、各実験データを用いて論じたように、本発明における陽極とホール注入層とは、良好なホール注入特性を有している。この効果は、陽極とホール注入層との間に形成されるショットキーオーミック接続が支配的であると考えられるため、バンク５の残渣５Ｒが陽極とホール注入層の間に若干存在しても、それほどの悪影響を受けることがない。
【０２１０】
よって実施の形態１の有機ＥＬ素子１では、残渣５Ｒの残留を防いで清浄な接続界面でホール注入層及びホール輸送層を形成し、バンク残渣５Ｒを陽極とホール注入層４の間に主として残留させるようにすることによって、優れた発光効率を期待できるものである。
（バンク残渣の影響についての確認試験）
次に、バンク残渣が有機ＥＬ素子の駆動電圧と発光効率、寿命特性に与える影響について確認試験を行った。
【０２１１】
まず、隔壁残渣の影響確認試験に用いるサンプルの構成を図２７に示す。サンプルＳ１（比較例）として、陽極上に本発明の酸化タングステン層からなるホール注入層を積層し、バンク残渣を含まない構成を用意した（図２７（ａ））。このサンプルＳ１では、ホール注入層と陽極の間、ホール注入層の上面のいずれもバンク残渣がなく清浄に保たれている。
【０２１２】
次に、サンプルＳ２（比較例）として、陽極の上に本発明の酸化タングステン層からなるホール注入層を積層し、ホール注入層の上面にバンク残渣を付着させた構成を用意した（図２７（ｂ））。
【０２１３】
次に、サンプルＳ３（実施例）として、陽極の上に本発明の酸化タングステン層からなるホール注入層を積層するとともに、陽極とホール注入層の間にバンク残渣を付着させた構成を用意した（図２７（ｃ））。
【０２１４】
これらのサンプルＳ１、Ｓ２、Ｓ３を用い、実施の形態１の有機ＥＬ素子１と同様の積層構成の素子を作製した。作製した直後の各素子について、電圧と効率の特性を測定した。その結果を図２８（ａ）に示す。当図では、それぞれのサンプルＳ１、Ｓ２、Ｓ３を２個ずつ作製し、これらサンプルＳ１、Ｓ２、Ｓ３を用いた素子を駆動した測定結果を示している。その結果、いずれのサンプルＳ１、Ｓ２、Ｓ３を用いた素子も、作製直後の素子はほとんど変わらない特性を有していることを確認した。
【０２１５】
次に、各サンプルＳ１、Ｓ２、Ｓ３をそれぞれ用いた素子を長時間駆動し、寿命特性を測定した。この結果を図２８（ｂ）に示す。
当図に示すように、実施例であるサンプルＳ３を用いてなる素子では、バンク全く残渣を有さない比較例のサンプルＳ１とほぼ同様に、優れた長寿命特性を発揮することを確認した。一方、ホール注入層の上面にバンク残渣が存在するサンプルＳ２では、駆動開始から比較的短時間の内に急激に発光しなくなり、短い寿命特性を示した。
【０２１６】
このような結果から、本発明の一定の条件で成膜した酸化タングステン層でホール注入層を形成した場合は、たとえ陽極とホール注入層間にバンク残渣が存在しても、ホール注入層上に残渣が存在しなければ、優れた寿命特性の有機ＥＬ素子を得られることが分かった。これは同じ酸化タングステン層を用いてなるホール注入層を備えるサンプル２の素子が短寿命であったことを考えると、ホール注入層とホール輸送層間にバンク残渣が存在しないことが最も重要であり、この条件を満足できれば、陽極とホール注入層間に若干のバンク残渣が存在しても、ほとんど寿命特性に影響が無いことを示していると言える。
＜実施の形態２＞
〈有機ＥＬ素子１Ｃの全体構成〉
図３１（ａ）は、本実施の形態に係る有機ＥＬ素子１Ｃの構成を示す模式的な断面図である。図３１（ｂ）はホール注入層４Ａ付近の部分拡大図である。
【０２１７】
有機ＥＬ素子１Ｃは、例えば、機能層をウェットプロセスにより塗布して成膜する塗布型であって、ホール注入層４Ａと、所定の機能を有する有機材料を含んでなる各種機能層が互いに積層された状態で、陽極２および陰極８からなる電極対の間に介設された構成を有する。
【０２１８】
具体的には、有機ＥＬ素子１Ｃは、基板１０の片側主面に対し、陽極２、ＩＴＯ層３、ホール注入層４Ａ、ホール輸送層６Ａ、発光層６Ｂ、電子注入層７Ｂ、陰極８、封止層９を同順に積層して構成される。以下、有機ＥＬ素子１との違いを中心に説明する。
（ＩＴＯ層３）
ＩＴＯ（酸化インジウムスズ）層３は、陽極２とホール注入層４Ａの間に介在し、各層間の接合性を良好にする機能を有する。有機ＥＬ素子１Ｃでは、ＩＴＯ層３を陽極２と分けているが、ＩＴＯ層３を陽極２の一部とみなすこともできる。
（ホール注入層４Ａ）
ホール注入層４Ａは、実施の形態１のホール注入層４と同様に、所定の成膜条件で成膜された、少なくとも２ｎｍ以上の膜厚（ここでは一例として３０ｎｍ）の酸化タングステン層で構成される。ＩＴＯ層３とホール注入層４Ａはショットキーオーミック接続しており、ＩＴＯ層３のフェルミレベルと、ＩＴＯ層３の表面からホール注入層４Ａ側への距離が２ｎｍの位置におけるフェルミ面近傍の占有準位で最も低い結合エネルギーとの差が、±０．３ｅＶ以内に収まっており、いわゆるショットキーオーミック接続がなされている。これにより有機ＥＬ素子１Ｃでは、従来構成に比べてＩＴＯ層３とホール注入層４Ａ間のホール注入障壁が緩和され、良好な低電圧駆動が可能となっている。このショットキーオーミック接続による効果は、ＩＴＯ層３及びホール注入層４Ａの間にバンク５の残渣５Ｒが若干存在しても、良好に保たれる。
【０２１９】
ホール注入層４Ａを構成する酸化タングステンは、その組成式ＷＯｘにおいて、ｘが概ね２＜ｘ＜３の範囲における実数である。ホール注入層４Ａは可能な限り高純度の酸化タングステンで構成することが望ましいが、通常レベルで混入し得る程度の微量の不純物が含まれていてもよい。
【０２２０】
なお、ホール注入層４Ａの所定の成膜条件についての詳細は（有機ＥＬ素子１Ｃの製造方法）の項および（ホール注入層４Ａの成膜条件について）の項で詳細に説明する。
ここで実施の形態２では、ホール注入層４Ａを構成する酸化タングステン層が上記所定の成膜条件で成膜されていることにより、図３１（ｂ）の拡大断面図に示すように、酸化タングステンの結晶１３を多数含んでいる。各々の結晶１３の粒径はナノメートルオーダーである。例示するとホール注入層４Ａが厚さ３０ｎｍ程度であるのに対し、結晶１３の粒径は３〜１０ｎｍ程度である。以下、粒径がナノメートルオーダーの大きさの結晶１３を「ナノクリスタル１３」と称し、ナノクリスタル１３からなる層の構造を「ナノクリスタル構造」と称する。なお、ホール注入層４Ａには、ナノクリスタル構造以外に、アモルファス構造が含まれていてもよい。
【０２２１】
上記のようなナノクリスタル構造を有するホール注入層４Ａでは、酸化タングステンを構成するタングステン原子は、自らが取り得る最大価数の状態および当該最大価数よりも低い価数の状態を有するように分布している。一般に、酸化タングステン層には酸素欠陥に類する構造が存在することがある。酸素欠陥に類する構造に含まれていないタングステン原子の価数は６価であり、一方、酸素欠陥に類する構造に含まれているタングステン原子の価数は６価よりも低い状態である。また、一般に、酸素欠陥に類する構造は結晶の表面に多く存在する。
【０２２２】
したがって、有機ＥＬ素子１Ｃでは、上記したＩＴＯ層３とホール注入層４Ａとの間のホール注入障壁の緩和に加え、ホール注入層４Ａ中に５価のタングステン原子を分布させ、酸素欠陥に類する構造を形成させることによって、さらなるホール伝導効率の向上が望まれる。すなわち、酸化タングステンからなるホール注入層４Ａにナノクリスタル構造を持たせることで、ＩＴＯ層３からホール注入層４Ａに注入されたホールは、ナノクリスタル１３の結晶粒界に存在する酸素欠陥を伝導するので、ホールが伝導する経路を増やすことができ、ホール伝導効率の向上につながる。これにより有機ＥＬ素子１Ｃでは、駆動電圧の低減を効率よく図れる。
【０２２３】
また、ホール注入層４Ａは化学的耐性が高い、すなわち、不要な化学反応を起こしにくい酸化タングステンで構成されている。したがって、ホール注入層４Ａが、同層の形成後に行われる工程等において用いられる溶液等と触れた場合であっても、溶解、変質、分解等によるホール注入層４Ａの損傷を抑制することができる。このように、ホール注入層４Ａが、化学的耐性が高い材料で構成されていることにより、ホール注入層４Ａのホール伝導効率の低下を防ぐことができる。
【０２２４】
本実施の形態２における酸化タングステンからなるホール注入層４Ａは、ナノクリスタル構造のみから構成されている場合と、ナノクリスタル構造とアモルファス構造の両方から構成されている場合の双方を含むものとする。また、ナノクリスタル構造は、ホール注入層４Ａの全体に存在することが望ましいが、ＩＴＯ層３とホール注入層４Ａが接する界面から、ホール注入層４Ａとホール輸送層６Ａが接する界面との間に、一箇所でも粒界が繋がっていれば、ホール注入層４Ａの下端から上端へホールを効率よく伝導させることができる。
【０２２５】
なお、酸化タングステン結晶を含む層をホール注入層として用いる例自体は、過去にも報告されている。例えば、非特許文献２からは、酸化タングステン層を４５０℃のアニーリングで結晶化することにより、ホール伝導効率が向上することが示唆される。しかしながら、非特許文献２には、大面積の酸化タングステン層の成膜条件や、基板上にホール注入層として成膜された酸化タングステンが基板上の他層に与える影響等に関して記載がなく、大型有機ＥＬパネルの実用的な量産性が示されていない。さらに、ホール注入層に積極的に酸素欠陥に類する構造を有する酸化タングステンのナノクリスタルを形成することも示されていない。本発明の一態様に係るホール注入層は、化学反応を起こしにくく、安定であり、大型有機ＥＬパネルの量産プロセスにも耐える酸化タングステン層で構成されている。さらに、酸化タングステン層に積極的に酸素欠陥に類する構造を存在させることにより、優れたホール伝導効率を実現している点で、従来技術と大きく異なるものである。
（電子注入層７Ｂ・陰極８・封止層９）
電子注入層７Ｂは、電子を陰極８から発光層６Ｂへ注入する機能を有し、例えば、膜厚５ｎｍ程度のバリウム、厚さ１ｎｍ程度のフッ化リチウム、フッ化ナトリウム、あるいはこれらを組み合わせた層で形成されることが好ましい。
【０２２６】
陰極８は、例えば、膜厚１００ｎｍ程度のＩＴＯ層から構成される。陽極２および陰極８には直流電源ＤＣが接続され、外部より有機ＥＬ素子１Ｃに給電されるようになっている。
【０２２７】
封止層９は、有機ＥＬ素子１Ｃが水分や空気に晒されることを抑制する機能を有し、例えば、ＳｉＮ（窒化シリコン）、ＳｉＯＮ（酸窒化シリコン）等の材料で形成される。トップエミッション型の有機ＥＬ素子の場合は、光透過性の材料で形成されることが好ましい。
【０２２８】
以上の構成を有する実施の形態２の有機ＥＬ素子１Ｃにおいても、実施の形態１の有機ＥＬ素子１とほぼ同様の効果を期待できる。
すなわち、有機ＥＬ素子１Ｃの製造工程においては、ＩＴＯ層３を形成後、ホール注入層４Ａを形成する前にバンク５を形成している。従ってバンク材料５Ｘの残渣５ＲはＩＴＯ層３及びホール注入層４Ａの間に主に存在し、ホール注入層４Ａ及びホール輸送層６Ａの間では、残渣５Ｒが残留せず、または極微量に調整されている。
【０２２９】
ここで、その結果、ホール注入層４Ａ及びホール輸送層６Ａ間では、残渣５Ｒ（莢雑物）の影響をほぼ受けることなく、優れたホール注入特性が発揮される。一方、ＩＴＯ層３とホール注入層４Ａ間では前記実験結果で示したようにショットキーオーミック接続がなされており、残渣５Ｒによる悪影響を受けにくいホール伝導性を呈する。従って良好なホール注入特性を維持できることができる。
【０２３０】
これにより有機ＥＬ素子１Ｃ全体においても優れたホール注入特性が発揮され、良好な発光特性を期待できるものである。
〈ホール注入層４Ａの成膜条件に関する各種実験と考察〉
（ホール注入層４Ａの成膜条件について）
上記陽極２とホール注入層４Ａ間のショットキーオーミック接続による効果に加え、実施の形態２では、ホール注入層４Ａを構成する酸化タングステンを所定の成膜条件で成膜することで、ホール注入層４Ａにナノクリスタル構造を意図的に存在させることによりホール伝導効率を向上させ、有機ＥＬ素子１Ｃを低電圧駆動できるようにしている。この所定の成膜条件について詳細に説明する。
【０２３１】
成膜にはＤＣマグネトロンスパッタ装置を用い、ターゲットは金属タングステンとした。基板温度の制御は行わなかった。スパッタガスはアルゴンガスで構成し、反応性ガスは酸素ガスで構成し、各々のガスを同等の流量とし、反応性スパッタ法で成膜することが好適であると考えられる。なお、ホール注入層４Ａの成膜方法はこれに限定されず、スパッタ法以外の方法、例えば蒸着法、ＣＶＤ法等の公知の方法により成膜することもできる。
【０２３２】
ナノクリスタル構造を持つ酸化タングステンからなるホール注入層４Ａを形成するためには、基板に飛来する原子やクラスターが、基板上に先に形成された規則的な構造を壊さない程度の低運動エネルギーで基板に到達し、基板上を動きながら互いに規則性を持って結合できることが必要と考えられ、このためには出来る限り低い成膜レートで成膜されることが望ましい。
【０２３３】
ここで、後述する実験結果より、反応性スパッタ法において上記の低い成膜レートを実現できる成膜条件としては、上述した（１）〜（４）が考えられる。本願発明者らは、この成膜条件（１）〜（４）でホール注入層を成膜することで、ナノクリスタル構造を持つ酸化タングステンからなるホール注入層を得、有機ＥＬ素子の駆動電圧の低減効果を確認している。
【０２３４】
なお、上記（１）に関し、後述する実験においては、全圧は上限値が４．７Ｐａであるが、少なくとも７．０Ｐａまでは同様な傾向を示すことが、別途確認されている
また、上記（２）に関し、後述する実験においては、全圧に対する酸素ガス分圧の割合は５０％に設定されているが、少なくとも５０％以上７０％以下において、駆動電圧の低減が確認されている。
【０２３５】
さらに、上記（４）に関し、補足説明する。アルゴンガスと酸素ガスの流量が同等の場合、投入電力密度と全圧によって膜質が決定すると考えられる。（３）の投入電力密度は、スパッタされターゲットから放出されるタングステン原子やタングステンクラスターの数と運動エネルギーを変化させる。つまり、投入電力密度を低くすることによって、ターゲットから放出されるタングステンの数が減少し、運動エネルギーも低下し、基板に飛来するタングステンを少なくかつ低運動エネルギーにでき、低成膜レートでの膜形成が期待できる。また、（１）の全圧は、ターゲットから放出されたタングステン原子やタングステンクラスターの平均自由行程を変化させる。つまり、全圧が高いとタングステン原子やタングステンクラスターが、基板に到達するまでにチャンバー内のガスと衝突を繰返す確率が上昇して、タングステン原子やタングステンクラスターの飛来方向が分散し、かつ運動エネルギーも衝突で失うことによって、基板に到達するタングステンを少なくかつ低運動エネルギーにでき、低成膜レートでの膜形成が期待できる。
【０２３６】
しかし、投入電力密度と全圧をそれぞれ単独で制御して成膜レートを変化させるには、限界があると考えられる。そこで、全圧を投入電力密度で割った値を、新たに成膜レートを決めるパラメータとして採用し、成膜条件（４）を決定した。
【０２３７】
具体的には、実施の形態２のナノクリスタル構造を形成するための上記パラメータ（全圧／電力密度）の条件は、後述する実験の範囲内では０．７８Ｐａ・ｃｍ２／Ｗ以上であり、０．７Ｐａ・ｃｍ２／Ｗよりも大きいことが必要であると考えられ、より確実には０．８Ｐａ・ｃｍ２／Ｗ以上であることが好ましいと考えられる。一方で、上記パラメータの上限値については、後述する実験の範囲内では３．１３Ｐａ・ｃｍ２／Ｗ以下であり、３．２Ｐａ・ｃｍ２／Ｗよりも小さければよいと考えられ、より確実には３．１Ｐａ・ｃｍ２／Ｗ以下であることが好ましいと考えられる。しかし、上述の成膜レートとナノクリスタル構造に関する考察から、成膜レートは低いほど好ましく、したがって必ずしも上限値には制約されないと考えられる。以上から、成膜条件（４）を決定した。
なお、上記パラメータの値が大きい程成膜レートが低く、上記パラメータの値が小さい程成膜レートが高くなることが、別の実験により確認された。
【０２３８】
次に、上記成膜条件の有効性を確認するための諸実験を行った。
まず、ホール注入層４Ａのホール伝導効率の、成膜条件依存性の評価を行うため、評価デバイスとして図３２に示すホールオンリー素子１Ｄを作製した。実施の形態１で述べたように、ホールオンリー素子を流れるキャリアはホールのみと見なすことができるため、ホールオンリー素子はホール伝導効率の評価に好適である。
【０２３９】
図３２に示すように、ホールオンリー素子１Ｄは、図３１の有機ＥＬ素子１Ｃを評価デバイスの構成に変更したものであり、陰極８を金電極に置き換え、また陽極２を省略してＩＴＯ層３を陽極とし、さらに電子注入層７Ｂ、バンク５を省略したものである。具体的には、上述した製造方法に基づいて作製し、各層の膜厚は、ホール注入層４Ａを３０ｎｍ、ＴＦＢからなるホール輸送層６Ａを２０ｎｍ、Ｆ８ＢＴからなる発光層６Ｂを７０ｎｍ、金からなる陰極８を１００ｎｍとした。  
【０２４０】
ホールオンリー素子１Ｄの作製工程において、ホール注入層４Ａは、ＤＣマグネトロンスパッタ装置を用い、反応性スパッタ法で成膜した。チャンバー内ガスは、アルゴンガスおよび酸素ガスの少なくともいずれかから構成し、ターゲットは金属タングステンを用いた。基板温度は制御せず、全圧は各ガスの流量で調節するものとした。チャンバー内のアルゴンガスおよび酸素ガスの分圧はそれぞれ５０％である。
【０２４１】
表８に示すα〜εの５通りの成膜条件のホール注入層４Ａで構成される、各ホールオンリー素子１Ｄを作製した。以下、成膜条件αで成膜したホールオンリー素子１ＤをＨＯＤ−α、成膜条件βで成膜したホールオンリー素子１ＤをＨＯＤ−β、成膜条件γで成膜したホールオンリー素子１ＤをＨＯＤ−γ、成膜条件δで成膜したホールオンリー素子１ＤをＨＯＤ−δ、成膜条件εで成膜したホールオンリー素子１ＤをＨＯＤ−εと称する。
【０２４２】
【表８】
2012174712.tif 000010
【０２４３】
作製した各ホールオンリー素子１Ｄを直流電源ＤＣに接続し、電圧を印加した。このときの印加電圧を変化させ、電圧値に応じて流れた電流値を素子の単位面積当たりの値（電流密度）に換算した。
【０２４４】
各ホールオンリー素子１Ｄの印加電圧と電流密度の関係を図３３に示す。図中縦軸は電流密度（ｍＡ／ｃｍ２）、横軸は印加電圧（Ｖ）である。
また、各ホールオンリー素子１Ｄの駆動電圧を表９に示す。なお、ここでの「駆動電圧」は、電流密度０．３ｍＡ／ｃｍ２のときの印加電圧とした。
【０２４５】
この駆動電圧が小さいほど、ホール注入層４Ａのホール伝導効率は高いと言える。なぜなら、各ホールオンリー素子１Ｄにおいて、ホール注入層４Ａ以外の構成は同一であるから、ホール注入層４Ａを除く、隣接する２つの層の間のホール注入障壁や、ホール注入層４Ａを除く各層のホール伝導効率は一定と考えられる。また、後述する理由により、ホール注入層４Ａからホール輸送層６Ａへのホール注入効率よりも、ホール注入層４Ａの伝導効率の方が、素子の特性に強く影響していると考えられる。さらに、当該実験で用いたＩＴＯ層３とホール注入層４Ａは、実施の形態１で述べたのと同様に、本発明のショットキーオーミック接続をしていることが、別の実験で確認された。したがって、各ホールオンリー素子１Ｄにおける、ホール注入層４Ａの成膜条件による駆動電圧の違いは、ホール注入層４Ａのホール伝導効率の違いを強く反映したものであると言える。
【０２４６】
【表９】
2012174712.tif 000011
【０２４７】
表９および図３３に示されるように、ＨＯＤ−εは他の素子に比べ、最も電流密度―印加電圧曲線の立ち上がりが遅く、最も駆動電圧が高い。したがって、ＨＯＤ−α、β、γ、δは、全圧を下げるとともに投入電力密度を最大にした成膜条件で作製したＨＯＤ−εと比較して、ホール伝導効率が優れていると考えられる。
【０２４８】
以上、ホールオンリー素子１Ｄにおけるホール注入層４Ａのホール伝導効率に関する検証について述べたが、ホールオンリー素子１Ｄは、素子の特性に関わる本質的な部分に関して、陰極８以外は有機ＥＬ素子１Ｃと同一の構成である。したがって、有機ＥＬ素子１Ｃにおいても、ホール注入層４Ａのホール伝導効率の成膜条件依存性は、本質的にホールオンリー素子１Ｄと同じである。
【０２４９】
このことを確認するために、α〜εの各成膜条件で成膜したホール注入層４Ａを用いた有機ＥＬ素子１Ｃを作製した。以下、成膜条件αで成膜した有機ＥＬ素子１ＣをＢＰＤ−α、成膜条件βで成膜した有機ＥＬ素子１ＣをＢＰＤ−β、成膜条件γで成膜した有機ＥＬ素子１ＣをＢＰＤ−γ、成膜条件δで成膜した有機ＥＬ素子１ＣをＢＰＤ−δ、成膜条件εで成膜した有機ＥＬ素子１ＣをＢＰＤ−εと称する。
【０２５０】
各有機ＥＬ素子１Ｃは、図３１の有機ＥＬ素子１Ｃを評価デバイスの構成に変更したものであり、陰極８をＩＴＯからアルミニウムに置き換え、また陽極２を省略してＩＴＯ層３を陽極とし、さらにバンク５を省略したものである。具体的には、上述した製造方法に基づいて作製し、各層の膜厚は、ホール注入層４Ａを３０ｎｍ、ＴＦＢからなるホール輸送層６Ａを２０ｎｍ、Ｆ８ＢＴからなる発光層６Ｂを７０ｎｍ、バリウム層からなる電子注入層７Ｂを５ｎｍ、アルミニウム層からなる陰極８を１００ｎｍとした。
【０２５１】
作製した成膜条件α〜εの各有機ＥＬ素子１Ｃを直流電源ＤＣに接続し、電圧を印加した。このときの印加電圧を変化させ、電圧値に応じて流れた電流値を素子の単位面積当たりの値（電流密度）に換算した。
【０２５２】
各有機ＥＬ素子１Ｃの印加電圧と電流密度の関係を図３４に示す。図中縦軸は電流密度（ｍＡ／ｃｍ２）、横軸は印加電圧（Ｖ）である。
また、各有機ＥＬ素子１Ｃの駆動電圧を表１０に示す。なお、ここでの「駆動電圧」は、電流密度８ｍＡ／ｃｍ２のときの印加電圧とした。
【０２５３】
【表１０】
2012174712.tif 000012
【０２５４】
表１０および図３４に示されるように、ＢＰＤ−εは他の素子に比べ、最も電流密度―印加電圧曲線の立ち上がりが遅く、最も駆動電圧が高い。これは、それぞれ同じ成膜条件のホールオンリー素子ＨＯＤ−α〜εと同様の傾向である。
【０２５５】
以上の結果により、ホール注入層４Ａのホール伝導効率の成膜条件依存性が、有機ＥＬ素子１Ｃにおいても、ホールオンリー素子１Ｄの場合と同様に作用していることが確認された。すなわち、有機ＥＬ素子１Ｃにおいても、成膜条件α、β、γ、δの範囲となる成膜条件で成膜を行うことにより、ホール注入層４Ａのホール伝導効率が向上し、それにより低電圧駆動が実現されていると考えられる。
【０２５６】
なお、上記においては、投入電力の条件は、表８に示したように投入電力密度で表した。本実験で用いたものと異なるＤＣマグネトロンスパッタ装置を用いる場合は、投入電力密度が上記条件になるように投入電力を調節することにより、本実験と同様に、優れたホール伝導効率の酸化タングステン層からなるホール注入層４Ａを得ることができる。なお、全圧、酸素分圧については、装置に依存しない。
【０２５７】
また、ホール注入層４Ａの反応性スパッタ法による成膜時は、室温環境下に配置されるスパッタ装置において、基板温度を意図的には設定していない。したがって、少なくとも成膜前の基板温度は室温である。ただし、成膜中に基板温度は数１０℃程度上昇する可能性がある。
【０２５８】
なお、本願発明者は別の実験により、酸素分圧を上げすぎた場合には逆に駆動電圧が上昇してしまうことを確認している。したがって、酸素分圧は５０％〜７０％であることが望ましい。
【０２５９】
以上の実験結果より、低電圧駆動には成膜条件α、β、γ、δで作製したホール注入層を備える有機ＥＬ素子が好ましく、より好ましくは成膜条件α、βで作製した有機ＥＬ素子である。以下、成膜条件α、β、γ、δで作製したホール注入層を備える有機ＥＬ素子を本願の対象とする。
（ホール注入層４Ａのタングステンの化学状態について）
実施の形態２の有機ＥＬ素子１Ｃのホール注入層４Ａを構成する酸化タングステン層には、５価のタングステン原子が存在している。この５価のタングステン原子は、先の実験で示した成膜条件の調整により形成されるものである。詳細を以下に述べる。
【０２６０】
前述の成膜条件α〜εで成膜した酸化タングステンの化学状態を確認するために、硬Ｘ線光電子分光測定（以下、単に「ＨＸＰＳ測定」と称す）実験を行った。ここで、一般に硬Ｘ線光電子分光スペクトル（以下、単に「ＨＸＰＳスペクトル」と称す）からは、測定対象物の膜の深さ数十ｎｍまでに渡る情報、言い換えれば膜のバルクの情報が得られ、測定深さは、表面の法線と光電子を検出する方向とがなす角度によって決まる。本実験では、酸化タングステン層の厚み方向全体の価数の状態を観察するために、上記角度を調整し、４０°に決定した。
【０２６１】
ＨＸＰＳ測定条件は以下の通りである。なお、測定中、チャージアップは発生しなかった。
（ＨＸＰＳ測定条件）
ＳＰｒｉｎｇ−８のビームラインＢＬ４６ＸＵを使用。
【０２６２】
光源      ：シンクロトロン放射光（エネルギー８ｋｅＶ）
バイアス  ：なし
出射角    ：基板法線方向とのなす角が４０°
測定点間隔：０．０５ｅＶ
表８に示すα〜εの各成膜条件でＨＸＰＳ測定用のサンプルを作製した。ガラス上に成膜されたＩＴＯ基板の上に、厚さ３０ｎｍの酸化タングステン層（ホール注入層４Ａと見なす）を、前記の反応性スパッタ法で成膜することにより、ＨＸＰＳ測定用のサンプルとした。以降、成膜条件α、β、γ、δ、εで作製したＨＸＰＳ測定用サンプルを、それぞれサンプルα、サンプルβ、サンプルγ、サンプルδ、サンプルεと称する。
【０２６３】
サンプルα〜εの各ホール注入層４Ａに対してＨＸＰＳ測定を行った。その結果のスペクトルを図３５に示す。横軸は結合エネルギーであり、ＩＴＯ基板のフェルミレベルを原点とし、左方向を正の向きとした。縦軸は光電子強度である。
【０２６４】
図３５に示す結合エネルギー領域には３つのピークが観測され、各ピークは図の左から右に向かって、それぞれタングステンの５ｐ３／２準位（Ｗ５ｐ３／２）、４ｆ５／２準位（Ｗ４ｆ５／２）、４ｆ７／２準位（Ｗ４ｆ７／２）に対応するピークであると帰属した。
【０２６５】
次に、各サンプルのスペクトルのＷ５ｐ３／２、Ｗ４ｆ５／２、Ｗ４ｆ７／２に帰属された各ピークに対し、光電子分光解析用ソフト「ＸＰＳＰＥＡＫ  ４．１」を用いてピークフィッティング解析を行った。まず、硬Ｘ線のエネルギーに対する光イオン化断面積から、Ｗ４ｆ７／２、Ｗ４ｆ５／２、Ｗ５ｐ３／２に対応する各成分それぞれの面積強度比を、Ｗ４ｆ７／２：Ｗ４ｆ５／２：Ｗ５ｐ３／２＝４：３：１０．５に固定した。次に、表１１に示すように、Ｗ４ｆ７／２の６価に帰属される成分（Ｗ６＋４ｆ７／２）のピークトップの位置を結合エネルギー３５．７ｅＶに合わせた。次に、Ｗ５ｐ３／２、Ｗ４ｆ５／２、Ｗ４ｆ７／２それぞれの表面光電子に帰属される成分、６価に帰属される成分、５価に帰属される成分のピークトップの位置と半値幅の初期値を、表１１に示す範囲内に設定した。また、各成分のフィッティングに用いるＧａｕｓｓｉａｎ−Ｌｏｒｅｎｔｚｉａｎの混合関数におけるＬｏｒｅｎｔｚｉａｎ関数の比率の初期値も、表１１に示す範囲内に設定した。さらに、各成分の面積強度の初期値を、上記の強度比を保った上で任意に設定した。そして、各成分の面積強度を上記の強度比を保ちながら動かし、また各成分のピーク位置、半値幅、Ｌｏｒｅｎｔｚｉａｎ関数の比率を表１１の範囲内で動かし、最大１００回最適化計算することにより、最終的なピークフィッティング解析結果を得た。
【０２６６】
【表１１】
2012174712.tif 000013
【０２６７】
最終的なピークフィッティング解析結果を図３６に示す。図３６（ａ）は、サンプルαの解析結果、図３６（ｂ）はサンプルεの解析結果である。
両図において、破線（ｓａｍｐｌｅ  α、ｓａｍｐｌｅ  ε）は実測スペクトル（図３５のスペクトルに相当）、二点鎖線（ｓｕｒｆａｃｅ）は表面光電子に帰属される成分（Ｗｓｕｒ５ｐ３／２、Ｗｓｕｒ４ｆ５／２、Ｗｓｕｒ４ｆ７／２）、点線（Ｗ６＋）は６価に帰属される成分（Ｗ６＋５ｐ３／２、Ｗ６＋４ｆ５／２、Ｗ６＋４ｆ７／２）、一点鎖線（Ｗ５＋）は５価に帰属される成分（Ｗ５＋５ｐ３／２、Ｗ５＋４ｆ５／２、Ｗ５＋４ｆ７／２）である。実線（ｆｉｔ）は、二点鎖線と点線と一点鎖線で示す各成分を足し合わせたスペクトルである。。
【０２６８】
図３６の破線と実線のスペクトルは非常に良く一致しており、すなわちＷ５ｐ３／２、Ｗ４ｆ５／２、Ｗ４ｆ７／２の各準位に帰属されるピークは、いずれもホール注入層４Ａの表面からの光電子に帰属される成分（ｓｕｒｆａｃｅ）と、ホール注入層４Ａの層内に含まれる６価に帰属される成分（Ｗ６＋）および５価に帰属される成分（Ｗ５＋）の足し合わせで良く説明できることが分かる。。
【０２６９】
また、図３６（ａ）のサンプルαでは、６価に帰属される各成分（Ｗ６＋）に対して０．３〜１．８Ｖ低い結合エネルギー領域に、対応した５価に帰属される成分（Ｗ５＋）が存在することが確認できる。一方、図３６（ｂ）のサンプルεでは、そのような５価に帰属される成分は確認できない。分かりやすくするために、図３６（ａ）および（ｂ）のそれぞれの右側に、丸で囲んだ部分の拡大図を示した。これによれば、サンプルαでははっきりとＷ５＋の一点鎖線の山（図中（ｃ）で示した）が存在していること確認できるが、サンプルεでは確認できない。さらに、拡大図の細部に着目すると、サンプルαではピークフィッティング結果の各成分の足し合わせである実線（ｆｉｔ）と、６価の成分のみの点線（Ｗ６＋）との間で大きく「ずれ」がある一方で、サンプルεではサンプルαほどの「ずれ」はない。すなわち、サンプルαにおけるこの「ずれ」が５価のタングステン原子の存在を示唆するものであると推察される。
【０２７０】
次に、サンプルα〜εにおける、６価のタングステン原子に対する５価のタングステン原子の数の比率であるＷ５＋／Ｗ６＋を算出した。この比率は、各サンプルのピークフィッティング解析結果において、５価に帰属される成分の面積強度を、対応する６価に帰属される成分の面積強度で除算することにより算出した。
【０２７１】
なお、５価に帰属される成分と、対応する６価に帰属される成分の面積強度比は、Ｗ５ｐ３／２、Ｗ４ｆ５／２、Ｗ４ｆ７／２のいずれにおいても、測定原理上同じ値になる。実際、本検討においても同じ値であることを確認している。そこで、以降の考察では、Ｗ４ｆ７／２のみを用いている。
【０２７２】
表１２にサンプルα〜εのＷ４ｆ７／２におけるＷ５＋／Ｗ６＋を示す。
【０２７３】
【表１２】
2012174712.tif 000014
【０２７４】
表１２に示すＷ５＋／Ｗ６＋の値によれば、ホール注入層４Ａ中の５価のタングステン原子の割合が最も高いのはサンプルαであり、続いてサンプルβ、サンプルγ、サンプルδの順にその割合が小さくなる傾向があり、サンプルεは最も小さい。また、表１０と表１２の結果を比較すると、ホール注入層４Ａ中の５価のタングステン原子の割合が高いほど、有機ＥＬ素子の駆動電圧が低くなる傾向があることがわかる。
【０２７５】
なお、上記のＨＸＰＳ測定を用いて、タングステンと酸素の組成比を求めることにより、サンプルα〜εとも、ホール注入層４Ａ中のタングステン原子と酸素原子の数の比率は、層全体の平均として、ほぼ１：３であることが確認された。この比率より、サンプルα〜εのいずれにおいても、ホール注入層４Ａはほぼ全体にわたって、三酸化タングステンを基本とする原子配置を基本構造に持つと考えられる。なお、本願発明者はホール注入層４ＡのＸ線吸収微細構造（ＸＡＦＳ）測定を行い、サンプルα〜εのいずれにおいても、上記基本構造が形成されていることを確認した。
（ホール注入層４Ａの電子状態について）
実施の形態２の酸化タングステンからなるホール注入層４Ａは、実施の形態１のホール注入層４と同様に、フェルミ面近傍の占有準位を有する。この占有準位の作用により、ホール注入層４Ａとホール輸送層６Ａとの間で界面準位接続がなされ、ホール注入層４Ａとホール輸送層６Ａとの間のホール注入障壁が小さく抑えられている。これにより、実施の形態２の有機ＥＬ素子は、低電圧での駆動が可能となる。
【０２７６】
そして、このフェルミ面近傍の占有準位は、後述のように、上記の界面だけでなく、ホール注入層４Ａの層中においてもナノクリスタルの粒界に存在し、ホールの伝導経路となっている。その結果、ホール注入層４Ａは良好なホール伝導効率を得ることができ、実施の形態２の有機ＥＬ素子は、より低電圧での駆動が可能となる。
【０２７７】
前述のサンプルα〜εの各ホール注入層４Ａに対し、このフェルミ面近傍の占有準位の存在を確認する実験を、ＵＰＳ測定を用いて行った。
サンプルα〜εは、いずれもスパッタ装置内においてホール注入層４Ａを成膜した後、当該スパッタ装置に連結され窒素ガスが充填されたグローブボックス内に移送し、大気曝露しない状態を保った。そして、当該グローブボックス内でトランスファーベッセルに封入し、光電子分光装置に装着した。これにより、ホール注入層４Ａを成膜後に大気曝露することなく、ＵＰＳ測定を実施した。
【０２７８】
ＵＰＳ測定条件は以下の通りである。なお、測定中チャージアップは発生しなかった。
光源      ：Ｈｅ  Ｉ線
バイアス  ：なし
出射角    ：基板法線方向
測定点間隔：０．０５ｅＶ
図３７に、サンプルα、εの各ホール注入層４Ａの、領域（ｙ）におけるＵＰＳスペクトルを示す。ここで、領域（ｙ）や点（ｉｉｉ）等の記号は、実施の形態１で説明した通りであり、横軸は点（ｉｉｉ）を原点とした相対的な結合エネルギーである。
【０２７９】
図３７に示されるように、サンプルαのホール注入層４Ａでは、価電子帯の立ち上がりの位置である点（ｉｉｉ）からおおよそ３．６ｅＶ低い結合エネルギーの位置から、点（ｉｉｉ）からおおよそ１．８Ｖ低い結合エネルギーの位置までの領域に、実施の形態１で述べたフェルミ面近傍の隆起構造が確認できる。一方、このような隆起構造は、サンプルεでは確認できない。なお、サンプルβ、γ、δにおいても、上記の隆起構造は確認され、その形状、規格化強度に、サンプルαとの大きな差は見られなかった。
【０２８０】
しかしながら、ＵＰＳ測定は表層のみの評価である。そこで、ホール注入層４Ａの膜全体に渡ってもフェルミ面近傍の隆起構造が存在するかを、サンプルα、εの各ホール注入層４ＡのＨＸＰＳ測定で確認したところ、サンプルαではやはり隆起構造が確認され、一方サンプルεではやはり確認できなかった。
【０２８１】
以上の実験より、実施の形態２のホール注入層４Ａは、フェルミ面近傍の占有準位を有することが確認された。このように、光電子スペクトルにおいて点（ｉｉｉ）から１．８〜３．６ｅＶ程度低い結合エネルギーの領域内に隆起（ピークとは限らない）した構造を持つ酸化タングステン層、すなわちフェルミ面近傍の占有準位を有する酸化タングステン層を、ホール注入層として用いることにより、実施の形態２の有機ＥＬ素子は、優れたホール伝導効率を発揮できるようになっている。
【０２８２】
なお、実施の形態２で述べた一連のホールオンリー素子、有機ＥＬ素子の特性には、ＩＴＯ層３からホール注入層４Ａへのホール注入効率、ホール注入層４Ａからホール輸送層６Ａへのホール注入効率よりも、ホール注入層４Ａのホール伝導効率が大きく影響していると考えられる。その理由を以下に述べる。
【０２８３】
成膜条件α、β、γ、δの各ホール注入層４Ａでは、前述したように、いずれもＵＰＳ測定において、フェルミ面近傍の隆起構造が確認された。このことは、実施の形態１における図１４で説明すれば、これらのホール注入層４Ａには、いずれも注入サイト（ｘ）がＵＰＳで確認できる程度の数密度で存在していることを意味する。さらに、隆起構造の形状や規格化強度は、α、β、γ、δの各ホール注入層４Ａで大差なく、したがって、注入サイト（ｘ）の数密度は、α、β、γ、δの各ホール注入層４Ａで同程度と考えられる。そして、成膜条件αが、実施の形態１の成膜条件Ａと同等であることを考慮すれば、α、β、γ、δの各ホール注入層４Ａは、いずれもホール輸送層６Ａの注入サイト（ｙ）の数密度に対し、十分な数密度の注入サイト（ｘ）を持っていると考えられる。つまり、成膜条件α、β、γ、δの各ホール注入層４Ａは、ホール注入層４Ａからホール輸送層６Ａへのホール注入効率に関しては、同程度と見なせる。
【０２８４】
ところが、表９のＨＯＤ−α、β、γ、δの駆動電圧は、いずれも良好であるものの、２．２５Ｖの開きがある。したがって、ホール注入層４Ａからホール輸送層６Ａへのホール注入効率以外の要素が、この開きに影響していることになる。そして、実施の形態２においては、ＩＴＯ層３とホール注入層４Ａの間には、前述のようにショットキーオーミック接続が形成されているから、この開きに影響する要素は、残りのひとつ、つまりホール注入層４Ａ自体のホール伝導効率と考えられるのである。
（Ｗ５＋／Ｗ６＋の値とホール伝導効率の関係に関する考察）
図３８は酸化タングステン結晶の構造を説明するための図である。実施の形態２の酸化タングステンは、前述したようにタングステンと酸素の組成比がほぼ１：３であるから、ここでは三酸化タングステンを例に挙げて説明する。
【０２８５】
図３８に示すように、三酸化タングステンの結晶は、６つの酸素原子が１つのタングステン原子に対し８面体配位で結合し、その８面体同士が頂点の酸素原子を共有する構造を持つ。（なお、図３８では、単純化のために８面体が三酸化レニウムのように整然と並んだ絵で示しているが、実際は８面体同士がやや歪んで配置している。）
この、６つの酸素と８面体配位で結合したタングステン原子が、６価のタングステン原子である。一方で、６価より価数が低いタングステン原子とは、この８面体配位が何らかの形で乱れたものに対応する。典型的には、配位している６つの酸素原子のうちのひとつが抜け酸素欠陥となっている場合で、このとき、残された５つの酸素原子と結合しているタングステン原子は５価となる。
【０２８６】
一般に金属酸化物に酸素欠陥が存在するときは、電気的な中性を維持するために、抜けた酸素原子が残した電子が欠陥周囲の金属原子に供給され、これにより金属原子の価数は低くなる。５価のタングステン原子は、このようにして電子がひとつ供給されており、したがって、抜けた酸素原子との結合に使われていた電子ひとつと合わせて、ひとつの非共有電子対を有していると考えられる。
【０２８７】
以上から推測される、５価のタングステン原子を有する実施の形態２のホール注入層４Ａにおけるホール伝導のメカニズムは、例えば以下の通りである。
５価のタングステン原子は、自身が持つ非共有電子対から電子をホールに供与することが可能である。したがって、５価のタングステン原子同士がある程度近接して存在すれば、ホール注入層に印加された電圧によって、ホールは５価のタングステン原子の非共有電子対の間をホッピングで移動することも可能である。さらに、５価のタングステン原子同士がほぼ隣接していれば、非共有電子対に対応する５ｄ軌道同士の重なりが大きくなり、ホッピングをしなくても容易に移動が可能である。
【０２８８】
すなわち、実施の形態２では、ホール注入層４Ａ中に存在する５価のタングステン原子の間を、ホールが伝導していると考えられるのである。
上記の推測に基づけば、サンプルαのようにＷ５＋／Ｗ６＋の値が大きい、すなわち５価のタングステン原子の割合が高いホール注入層４Ａでは、５価のタングステン原子同士がより近接、隣接しやすくなるため、低電圧でホール伝導しやすく、有機ＥＬ素子１Ｃにおいて優れたホール伝導効率を発揮できると考えられる。
【０２８９】
なお、サンプルγ、δにおいては、Ｗ５＋／Ｗ６＋の値がサンプルαほど高くはないが、３．２％程度であっても、素子は良好な低電圧駆動であった。これより、Ｗ５＋／Ｗ６＋の値は３．２％程度以上であれば良いと考えられる。
（ホール注入層４Ａにおける酸化タングステンの微細構造について）
実施の形態２のホール注入層４Ａを構成する酸化タングステン層には、ナノクリスタル構造が存在している。このナノクリスタル構造は、成膜条件の調整により形成されるものである。詳細を以下に述べる。
【０２９０】
表８の成膜条件α〜εで成膜した各ホール注入層４Ａにおけるナノクリスタル構造の存在を確認するために、透過電子顕微鏡（ＴＥＭ）観察実験を行った。
ＴＥＭ観察用のサンプルにおけるホール注入層４Ａは、ＤＣマグネトロンスパッタ装置を用いて成膜した。具体的には、ガラス上に成膜されたＩＴＯ基板の上に、厚さ３０ｎｍの酸化タングステン層（ホール注入層４Ａと見なす）を前記の反応性スパッタ法により成膜した。
以降、成膜条件α、β、γ、δ、εで作製したＴＥＭ観察用サンプルを、それぞれサンプルα、β、γ、δ、εと称する。
【０２９１】
ここで、一般にＴＥＭ観察は、観察する面に対して、サンプルの厚み方向を薄くして観察を行う。実施の形態２では、ホール注入層４Ａの断面を観察するものとし、収束イオンビーム（ＦＩＢ）装置を用いたサンプル加工により当該断面を作製し、さらに厚さ５０ｎｍ程度の薄片にした。ＦＩＢ加工とＴＥＭ観察の条件は以下の通りである。
【０２９２】
（ＦＩＢ加工条件）
使用機器：Ｑｕａｎｔａ２００（ＦＥＩ社製）
加速電圧：３０ｋＶ（最終仕上げ５ｋＶ）
薄片膜厚：約５０ｎｍ
（ＴＥＭ観察条件）
使用機器：トプコンＥＭ−００２Ｂ（トプコンテクノハウス社製）
観察方法：高分解能電子顕微鏡法
加速電圧：２００ｋＶ
図３９に、サンプルα〜εの各ホール注入層４Ａの断面のＴＥＭ観察写真を示す。写真の倍率は、写真内に記載したスケールバーに従う。また、最暗部から最明部までを２５６階調に分割し表示している。
【０２９３】
サンプルα、β、γ、δの各ＴＥＭ写真では、部分的に明部が同方向に配列していることによる、規則的な線状構造が確認される。スケールバーから、この線状構造はおおよそ１．８５〜５．５５Åの間隔で配列していることがわかる。一方で、サンプルεでは明部が不規則に分散しており、規則的に配列した線状構造は確認されなかった。
一般にＴＥＭ写真において、上記のような線状構造がある領域は、一つの微細な結晶を表している。図３９のＴＥＭ写真では、この結晶の大きさは、おおよそ５ｎｍ〜１０ｎｍ程度のナノサイズと見て取れる。したがって、上記の線状構造の有無は、次のように言い換えられる。すなわち、サンプルα、β、γ、δでは酸化タングステンのナノクリスタル構造が確認できるが、一方でサンプルεでは確認できず、ほぼ全体がアモルファス構造と考えられる。
【０２９４】
図３９のサンプルαのＴＥＭ写真において、ナノクリスタルの任意の１つを白線の輪郭線にて図示した。なお、この輪郭線は正確なものではなく、あくまで例示である。なぜなら、ＴＥＭ写真には断面の最表面だけではなく、その下層の様子も写り込んでいるため、正確な輪郭を特定することが困難であるからである。この輪郭線で囲んだナノクリスタルの大きさは、おおよそ５ｎｍ程度と読める。
【０２９５】
図３９のＴＥＭ観察写真を２次元フーリエ変換した結果（２次元フーリエ変換像と称す）を、図４０に示す。この２次元フーリエ変換像は、図３９のＴＥＭ観察写真の逆空間における波数の分布であり、したがってＴＥＭ観察写真の周期性を示すものである。具体的には、図４０の２次元フーリエ変換像は、図３９のＴＥＭ写真を画像処理ソフト「ＬＡｖｉｅｗ  Ｖｅｒｓｉｏｎ  ＃１．７７」を用い、フーリエ変換を行って作成した。
【０２９６】
サンプルα、β、γ、δの２次元フーリエ変換像では、中心点（Γ点）を中心とした、比較的明瞭な３本ないしは２本の同心円状の明部が確認される。一方、サンプルεでは、この同心円状の明部は不明瞭である。
上記の同心円状の明部の「不明瞭さ」は、図３９のＴＥＭ写真における秩序性の崩れを示している。つまり、同心円状の明部が明瞭に確認できるサンプルα、β、γ、δのホール注入層４Ａは秩序性、規則性が比較的高く、サンプルεのホール注入層４Ａは秩序性、規則性が低いことを示している。
【０２９７】
上記の秩序性を明確にするために、図４０の各２次元フーリエ変換像から、像の中心点からの距離に対する輝度の変化を示すグラフを作成した。図４１は、その作成方法の概要を示す図であり、サンプルαを例として示している。
【０２９８】
図４１（ａ）に示すように、２次元フーリエ変換像を、その中心点を回転中心として０°から３５９°まで１°刻みに回転させ、１°回転毎に、中心点から図のＸ軸方向の距離に対する輝度を測定する。そして、この１°回転毎の測定結果を全て足し合わせて３６０で割ることで、中心点からの距離に対する平均輝度（規格化輝度と称す）を得た。中心点からの距離を横軸に、各距離における規格化輝度を縦軸としてプロットしたものが図４１（ｂ）である。なお、２次元フーリエ変換像の回転には「Ｍｉｃｒｏｓｏｆｔ  Ｏｆｆｉｃｅ  Ｐｉｃｔｕｒｅ  Ｍａｎａｇｅｒ」を用い、中心点からの距離と輝度の測定には、画像処理ソフト「ＩｍａｇｅＮｏｓ」を用いた。以下、図４１で説明した方法で作成した、中心点からの距離と、各距離における規格化輝度との関係を示すプロットを「輝度変化プロット」と称する。
【０２９９】
図４２、図４３に、サンプルα〜εの輝度変化プロットを示す。各サンプルとも、中心点の高輝度部とは別に、矢印で示したピークを有することが分かる。以下、この輝度変化プロットにおける、中心点から最も近くに現れる矢印のピークを「ピークＰ１」と称する。
図４２、図４３から、サンプルεのピークＰ１に比べて、サンプルα、β、γ、δのピークＰ１は鋭い凸形状を持っていることがわかる。この各サンプルのピークＰ１の鋭さを、数値化して比較した。図４４はその評価方法の概要を示す図であり、サンプルαおよびεを例として示している。
【０３００】
図４４（ａ）、（ｂ）は、それぞれサンプルαおよびεの輝度変化プロットであり、図４４（ａ１）、（ｂ１）はそのピークＰ１付近の拡大図である。図中に「Ｌ」で示した「ピークＰ１のピーク幅Ｌ」を、ピークＰ１の「鋭さ」を示す指標として用いることにする。
【０３０１】
この「ピークＰ１のピーク幅Ｌ」をより正確に決定するために、図４４（ａ１）、（ｂ１）の輝度変化プロットを一次微分し、それを図４４（ａ２）、（ｂ２）に示した。図４４（ａ２）、（ｂ２）において、ピークＰ１のピークトップに対応する横軸の値と、当該ピークトップから中心点に向かって最初に微分値が０となる位置に対応する横軸の値との差を、ピーク幅Ｌとする。
【０３０２】
ピークＰ１のピークトップに対応する横軸の値を１００として規格化したときの、サンプルα〜εにおけるピーク幅Ｌの値を表１３に示す。
【０３０３】
【表１３】
2012174712.tif 000015
【０３０４】
表１３に示すように、ピーク幅Ｌは、サンプルαが最も小さく、サンプルβ、γ、δの順に大きくなり、サンプルεで最大となっている。ここで、サンプルγ、δのピーク幅Ｌはサンプルαほど小さくはない。しかしながら、２１．９程度の値であっても、成膜条件γ、δのホール注入層４Ａを持つ有機ＥＬ素子１Ｃは、前述の通り良好なホール伝導効率が得られている。
【０３０５】
表１３のピーク幅Ｌの値は、図４０の２次元フーリエ変換像における、中心点から最も近い同心円状の明部の明瞭さを示している。ピーク幅Ｌの値が小さいほど、同心円状の明部の広がりが小さく、したがって、２次元フーリエ変換前の図３９のＴＥＭ写真における規則性、秩序性が高くなる。これは、ＴＥＭ写真において、ナノクリスタル構造が占める面積の割合が大きくなることに対応すると考えられる。反対に、ピーク幅Ｌの値が大きいほど、同心円状の明部の広がりが大きく、したがって、２次元フーリエ変換前の図３９のＴＥＭ写真における規則性、秩序性が低くなる。これは、ＴＥＭ写真において、ナノクリスタル構造が占める面積の割合が低くなることに対応すると考えられる。
（ナノクリスタル構造とホール伝導効率との関係に関する考察）
実施の形態２の各実験によって、次のことがわかった。ホール伝導効率が良いホール注入層は、膜全体にわたってフェルミ面近傍の占有準位を持ち、５価のタングステン原子の割合が高く、ナノクリスタル構造を持ち、膜構造の規則性、秩序性が高い。逆に、ホール伝導効率が悪いホール注入層は、膜全体にわたってフェルミ面近傍の占有準位が確認されず、５価のタングステン原子の割合が非常に低く、ナノクリスタル構造も確認できず、膜構造の規則性、秩序性が低い。この各実験結果の相関関係を、以下に考察する。
【０３０６】
まず、ナノクリスタル構造（膜構造の規則性）と、５価のタングステン原子の関係について述べる。
実施の形態２の各成膜条件のホール注入層は、前述のように、いずれもタングステンと酸素の組成比がほぼ１：３である。したがって、成膜条件α、β、γ、δのホール注入層で見られた、膜構造の規則性の要因であるナノクリスタルは、三酸化タングステンの微結晶であると考えられる。
【０３０７】
ここで、一般に、ナノスケールの微結晶内部に酸素欠陥が生じた場合、そのサイズの小ささ故に、酸素欠陥が影響を及ぼす領域が相対的に非常に大きくなるため、微結晶は大きく歪み、その結晶構造の維持が困難になる。したがって、酸素欠陥に類する構造に由来する５価のタングステン原子が、ナノクリスタルの内部に含まれる可能性は低い。
【０３０８】
しかし、ナノクリスタルの表面や、ナノクリスタル同士の粒界に関しては、この限りではない。一般に、結晶の周期性が途切れる表面や粒界では、いわゆる表面酸素欠陥などの、酸素欠陥に類する構造が容易に形成される。例えば非特許文献７は、三酸化タングステン結晶の表面は、最表面のタングステン原子の半数が酸素原子に終端されていない構造の方が、最表面のタングステン原子の全てが酸素原子に終端された構造よりも安定であると報告している。このようにして、ナノクリスタルの表面や粒界には、酸素原子に終端されていない５価のタングステン原子が多く存在していると考えられる。
【０３０９】
一方で、成膜条件εのホール注入層は、５価のタングステン原子はほとんどなく、ナノクリスタルは確認されず、膜全体が規則性に乏しいアモルファス構造である。これは、三酸化タングステンの基本構造である８面体構造同士は、互いに途切れることなく頂点の酸素を共有している（したがって５価のタングステン原子にはならない）ものの、その８面体の並び方に周期性、秩序性がないためと考えられる。
【０３１０】
次に、フェルミ面近傍の占有準位と、５価のタングステン原子の関係について述べる。
実施の形態１で述べたように、フェルミ面近傍の占有準位は酸素欠陥に類する構造に由来すると考えられている。また、５価のタングステン原子も酸素欠陥に類する構造に由来する。すなわち、フェルミ面近傍の占有準位と５価のタングステン原子は、同じ酸素欠陥に類する構造がその形成要因である。具体的には、５価のタングステン原子などが持つ酸素原子との結合に使われていない５ｄ軌道がフェルミ面近傍の占有準位であるとの推測が、実施の形態１で述べたように、多数報告されている。
【０３１１】
以上から、ホール伝導効率が良いホール注入層では、ナノクリスタルの表面や粒界に５価のタングステン原子が多く隣接して存在し、したがって、表面や粒界において、５価のタングステン原子の５ｄ軌道同士の重なりが大きく、フェルミ面近傍の占有準位が連続的に存在していると推察される。一方で、ホール伝導効率が悪いホール注入層では、酸素欠陥に類する構造およびそれに由来する５価のタングステン原子はアモルファス構造中にほとんどなく、そのためフェルミ面近傍の占有準位がほとんど存在しないと推察される。
【０３１２】
続いて、本発明のホール注入層のホール伝導のメカニズムについてさらに考察する。すでに、ホール注入層４Ａ中に存在する５価のタングステン原子の間をホールが伝導している、と考察したが、上記の各実験結果の相関関係から、さらに具体像を推測することが可能である。
【０３１３】
まず、成膜条件εのホール注入層のように、主にアモルファス構造で形成されている酸化タングステンからなるホール注入層における、ホール伝導を説明する。図４５（ｂ）はホール注入層において、アモルファス構造１６が支配的であり、ナノクリスタル１５が少ない（あるいは全くない）場合における、ホール１４の伝導を示す図である。ホール注入層に電圧が印加されると、アモルファス構造１６中では、離散して存在する５価のタングステン原子のうち比較的近接しているものの間で、ホール１４のホッピングが起こる。そして、電界の力を受けて、ホール１４は近接する５価のタングステン原子の間をホッピングしながら、バッファ層側へ移動していく。つまり、アモルファス構造１６中では、ホッピング伝導によりホール１４が移動する。
【０３１４】
ここで、成膜条件εのホール注入層のように、５価のタングステン原子が極めて少ない場合、５価のタングステン原子間の距離が長く、この長距離間をホッピングするためには非常に高い電圧を印加する必要があり、したがって素子の駆動電圧は高くなる。
【０３１５】
なお、この高電圧化を避けるためには、５価のタングステン原子、したがって酸素欠陥に類する構造をアモルファス構造１６中に増やせば良く、実際、例えば真空蒸着法による所定の条件で酸化タングステンを成膜すれば、酸素欠陥に類する構造を多く含むアモルファス膜を作製することは可能である。
【０３１６】
しかしながら、このような酸素欠陥に類する構造を多量に含むアモルファス膜では、化学的な安定性は失われてしまい、さらに、酸素欠陥に類する構造の光吸収現象に由来する、明らかな着色も生じてしまうため、有機ＥＬパネルの量産に対して実用的ではない。この点、本発明のホール注入層は、タングステンと酸素の組成比がほぼ１：３であることから膜全体としては酸素欠陥に類する構造が少なく、かつ、結晶構造を形成している。したがって、化学的な安定性が比較的良好に保たれ、着色も低減されている。
【０３１７】
なお、図４５（ｂ）でナノクリスタル１５の表面にホール１４が到達した場合、ナノクリスタル１５の表面には５価のタングステン原子が多く存在し、このためホールの授受が可能であるフェルミ面近傍の占有準位が、表面に隣接して存在し、したがってナノクリスタル１５の表面に限れば、ホール１４の移動は容易である。しかしながら、バッファ層にホール１４が到達するためには、結局アモルファス構造１６を経由せざるを得ないため、ホール伝導効率は向上しない。
【０３１８】
次に、本発明のナノクリスタル構造を有する酸化タングステン層におけるホール伝導を説明する。図４５（ａ）はホール注入層において、アモルファス構造１６が少なく（あるいは全くなく）、一方でナノクリスタル１３が数多く存在している場合における、ホール１４の伝導を示す図である。まず、上記と同様に、ナノクリスタル１３の表面や粒界には、５価のタングステン原子が多く隣接して存在し、このためホールの授受が可能であるフェルミ面近傍の占有準位が、表面や粒界にほぼ連続して存在している。しかも、図４５（ａ）ではナノクリスタル１３が数多く存在していることにより、それぞれの表面や粒界がさらに連結している。すなわち、ナノクリスタル１３間を連結した表面や粒界による、図の太矢印のような連続したホールの伝導経路が存在している。これにより、ホール注入層に電圧が印加されると、ホール１４は、この連結した表面や粒界に広がっているフェルミ面近傍の占有準位を容易に伝導し、低駆動電圧でバッファ層に到達できるのである。
【０３１９】
以上の考察から、良好なホール伝導効率を示す金属酸化物層の構造としては、（１）ホールの授受を担う部分が存在すること、および（２）それが連続的に存在していること、が重要であると考えられる。したがって、（１）自身が取り得る最大価数より低い価数の金属原子が層中に存在し、（２）ナノクリスタル構造を形成している、金属酸化物層が、ホールの伝導に好適な構造と言える。  
（その他の事項）
本発明において言及する「占有準位」とは、少なくとも１つの電子によって占められた電子軌道による電子準位、いわゆる半占軌道の準位を内含するものとする。
【０３２０】
本発明の有機ＥＬ素子は、素子を単一で用いる構成に限定されない。複数の有機ＥＬ素子を画素として基板上に集積することにより、有機ＥＬ発光装置を構成することもできる。このような有機ＥＬ発光装置は、各々の素子における各層の膜厚を適切に設定して実施可能であり、例えば、照明装置等として利用できる。或いは、画像表示装置である有機ＥＬパネルとすることもできる。
【０３２１】
実施の形態２では、図４４に示したピークＰ１の立ち上がり位置を、図４４（ａ２）、（ｂ２）において、ピークＰ１のピークトップから中心点に向かって最初に微分値が０になる位置とした。しかし、ピークＰ１の立ち上がり位置の決定方法はこれに限らず、例えば、図４４（ａ１）を例に説明すると、ピークＰ１近傍の規格化輝度の平均値をベースラインとし、当該ベースラインとピークＰ１近傍のグラフとの交点をピークＰ１の立ち上がり位置とすることもできる。
【０３２２】
有機ＥＬ素子１Ｃでは、陽極２を銀からなる薄膜で形成しているので、各層間の接合性を良好にするために、ＩＴＯ層３をその上に形成している。陽極２をアルミニウムを主に含む材料にしたときは、接合性は良好になるため、ＩＴＯ層３を無くして、陽極を単層構造にしてもよい。
【０３２３】
本発明の有機ＥＬ素子を用いて有機ＥＬパネルを製造する場合、バンク形状はいわゆるピクセルバンク（井桁状バンク）に限定されず、ラインバンクも採用できる。図４６に、複数本のラインバンク６５を配置し、Ｘ軸方向に隣接する発光層６６ａ、６６ｂ、６６ｃを区分けした有機ＥＬパネルの構成を示す。ラインバンク６５を採用する場合には、Ｙ軸方向に沿って隣接する発光層同士はバンク要素により規定されていないが、駆動方法や、陽極の面積、間隔などを適宜設定することにより、互いに影響せずに発光させることができる。
【０３２４】
また実施の形態１、２では、バンク材料として、有機材料が用いられていたが、無機材料を用いることもできる。この場合、バンク材料層の形成は、有機材料を用いる場合と同様、例えば塗布等により行うことができる。バンク材料層の除去は、バンク材料層上にレジストパターンを形成し、その後、所定のエッチング液（テトラメチルアンモニウムハイドロキシオキサイド（ＴＭＡＨ）溶液等）を用いてエッチングをすることにより行うことができる。
【０３２５】
本発明のホール注入層の成膜方法は、反応性スパッタ法に限定されず、例えば蒸着法、ＣＶＤ法等を用いることもできる。
なお、上記の実施形態では、ホール輸送層をインクジェット法などのいわゆるウェットプロセスを用いて成膜する形態を説明したが、これに限らず、例えば、蒸着法などのいわゆるドライプロセスを用いて成膜することも可能である。この場合には、上記実施形態に記載したように、ホール注入層をパターン形成工程(図２(e))によりエッチングする必要がない。すなわち、図４７の断面図に示すように、バンク５の頂部を含むように一様にホール注入層４を形成できる。このことにより、製造プロセスが簡便化できると共に、バンク表面がホール注入層により覆われることになるので、バンクとホール注入層との間に付着して残留している残渣を確実に閉じ込めておくことができる。
【産業上の利用可能性】
【０３２６】
本発明の有機ＥＬ素子は、携帯電話用のディスプレイやテレビなどの表示素子、各種光源などに利用可能である。いずれの用途においても、低輝度から光源用途等の高輝度まで幅広い輝度範囲で低電圧駆動される有機ＥＬ素子として適用できる。このような高性能により、家庭用もしくは公共施設、あるいは業務用の各種ディスプレイ装置、テレビジョン装置、携帯型電子機器用ディスプレイ、照明光源等として、幅広い利用が可能である。
【符号の説明】
【０３２７】
１、１Ｃ    有機ＥＬ素子
１Ｂ        光電子分光測定用サンプル
１Ａ、１Ｄ  ホールオンリー素子
２          陽極
３          ＩＴＯ層
３Ａ        ＩＺＯ層
４Ｘ        薄膜（酸化タングステン膜）
４、４Ａ    ホール注入層
５Ｘ        バンク材料層
５          バンク
６Ａ        ホール輸送層
６Ｂ        発光層
７Ａ        電子輸送層
７Ｂ        電子注入層
８          陰極
９          封止層
１０、１０Ｓ        基板
１１      平坦化膜
１２      酸化タングステン層
１３、１５        ナノクリスタル
１４        ホール
１６        アモルファス構造
ＤＣ        直流電源
【図１】
2012174712.tif 000016
【図２】
2012174712.tif 000017
【図３】
2012174712.tif 000018
【図４】
2012174712.tif 000019
【図５】
2012174712.tif 000020
【図６】
2012174712.tif 000021
【図７】
2012174712.tif 000022
【図８】
2012174712.tif 000023
【図９】
2012174712.tif 000024
【図１０】
2012174712.tif 000025
【図１１】
2012174712.tif 000026
【図１２】
2012174712.tif 000027
【図１３】
2012174712.tif 000028
【図１４】
2012174712.tif 000029
【図１５】
2012174712.tif 000030
【図１６】
2012174712.tif 000031
【図１７】
2012174712.tif 000032
【図１８】
2012174712.tif 000033
【図１９】
2012174712.tif 000034
【図２０】
2012174712.tif 000035
【図２１】
2012174712.tif 000036
【図２２】
2012174712.tif 000037
【図２３】
2012174712.tif 000038
【図２４】
2012174712.tif 000039
【図２５】
2012174712.tif 000040
【図２６】
2012174712.tif 000041
【図２７】
2012174712.tif 000042
【図２８】
2012174712.tif 000043
【図２９】
2012174712.tif 000044
【図３０】
2012174712.tif 000045
【図３１】
2012174712.tif 000046
【図３２】
2012174712.tif 000047
【図３３】
2012174712.tif 000048
【図３４】
2012174712.tif 000049
【図３５】
2012174712.tif 000050
【図３６】
2012174712.tif 000051
【図３７】
2012174712.tif 000052
【図３８】
2012174712.tif 000053
【図４４】
2012174712.tif 000054
【図４５】
2012174712.tif 000055
【図４６】
2012174712.tif 000056
【図４７】
2012174712.tif 000057
【図３９】
2012174712.tif 000058
【図４０】
2012174712.tif 000059
【図４１】
2012174712.tif 000060
【図４２】
2012174712.tif 000061
【図４３】
2012174712.tif 000062